(57)【要約】      （修正有）【課題】剥離性が良好で、加工後欠陥のないフレキシブル基板を提供すること。【解決手段】内部に離型剤を有する樹脂膜であって、前記離型剤が前記樹脂膜の一方の表面側において他方の表面側よりも多く存在する樹脂膜を用いたフレキシブル基板であって、該樹脂膜は少なくとも下記（１）〜（５）の工程を含む樹脂膜の製造方法によって得られるフレキシブル基板。（１）支持基板上に離型剤を含む樹脂ワニスを塗布する工程。（２）前記（１）で塗布した樹脂ワニスを焼成して第１の樹脂膜を形成する工程。（３）前記第１の樹脂膜上に更に樹脂ワニスを塗布する工程。（４）前記（３）で塗布した樹脂ワニスを焼成して第２の樹脂膜を形成する工程。（５）支持基板から前記第１の樹脂膜及び前記第２の樹脂膜を剥離する工程。【選択図】なし【特許請求の範囲】
【請求項１】
内部に離型剤を有する樹脂膜であって、前記離型剤が前記樹脂膜の一方の表面側において他方の表面側よりも多く存在する樹脂膜。
【請求項２】
前記離型剤が前記樹脂膜の一方の表面側に存在し、他方の表面側には存在しない請求項１に記載の樹脂膜。
【請求項３】
前記離型剤の含有量が前記樹脂膜中に０．０００１重量％〜２重量％である請求項１または２に記載の樹脂膜。
【請求項４】
前記樹脂膜の厚さが５μｍ〜５０μｍであり、前記離型剤が多く存在する表面側において該離型剤が存在する最大深さが、前記表面側から０．５μｍ以上２μｍ以下である請求項１〜３のいずれかに記載の樹脂膜。
【請求項５】
前記離型剤が多く存在する表面側において、前記樹脂膜の一方の表面から深さ１μｍの領域内における前記離型剤の濃度が該領域中０．０１重量％〜２０重量％である請求項１〜４のいずれかに記載の樹脂膜。
【請求項６】
前記樹脂膜が、ポリイミド樹脂、ポリベンゾオキサゾール樹脂、ポリアミドイミド樹脂、ポリアミド樹脂の中から選ばれる少なくとも１種の樹脂を含む請求項１〜５のいずれかに記載の樹脂膜。
【請求項７】
前記樹脂膜が透明である請求項１〜６のいずれかに記載の樹脂膜。
【請求項８】
前記離型剤がラウリン酸、ステアリン酸、ミリスチン酸、ステアリルアルコール、ミリスチルアルコール、ポリオキシアルキレンアルキルエーテル、フルオロアルキルアルキレンオキシド付加物、ラウリルベンゼンスルホン酸およびラウリルベンゼンスルホン酸ナトリウムからなる群より選ばれる少なくとも１種類、および／またはその部分分解物を含むことを特徴とする請求項１〜７のいずれかに記載の樹脂膜。
【請求項９】
請求項１〜８のいずれかに記載の樹脂膜の前記離型剤が多く存在する表面側に支持基板を備えた積層体。
【請求項１０】
請求項１〜８のいずれかに記載の樹脂膜の前記離型剤が多く存在する表面側とは反対側の面に有機ＥＬ素子を備えた有機ＥＬ素子基板。
【請求項１１】
更に前記樹脂膜の前記離型剤が多く存在する表面側に支持基板を備えた請求項１０に記載の有機ＥＬ素子基板。
【請求項１２】
請求項１〜８のいずれかに記載の樹脂膜の前記離型剤が多く存在する表面側とは反対側の面にカラーフィルターを備えたカラーフィルター基板。
【請求項１３】
更に前記樹脂膜の前記離型剤が多く存在する表面側に支持基板を備えた請求項１２に記載のカラーフィルター基板。
【請求項１４】
少なくとも下記（１）〜（５）の工程を含む樹脂膜の製造方法。
（１）支持基板上に離型剤を含む樹脂ワニスを塗布する工程。
（２）前記（１）で塗布した樹脂ワニスを焼成して第１の樹脂膜を形成する工程。
（３）前記第１の樹脂膜上に更に樹脂ワニスを塗布する工程。
（４）前記（３）で塗布した樹脂ワニスを焼成して第２の樹脂膜を形成する工程。
（５）支持基板から前記第１の樹脂膜および前記第２の樹脂膜を剥離する工程。
【請求項１５】
少なくとも下記（１）〜（６）の工程を含むフレキシブル有機ＥＬ素子基板の製造方法。
（１）支持基板上に離型剤を含む樹脂ワニスを塗布する工程。
（２）前記（１）で塗布した樹脂ワニスを焼成して第１の樹脂膜を形成する工程。
（３）前記第１の樹脂膜上に更に樹脂ワニスを塗布する工程。
（４）前記（３）で塗布した樹脂ワニスを焼成して第２の樹脂膜を形成する工程。
（５）前記樹脂膜上に有機ＥＬ素子を形成する工程。
（６）支持基板から前記第１の樹脂膜および前記第２の樹脂膜を剥離する工程。
【請求項１６】
少なくとも下記（１）〜（７）の工程を含むフレキシブルカラーフィルターの製造方法。
（１）支持基板上に離型剤を含む透明樹脂ワニスを塗布する工程。
（２）前記（１）で塗布した透明樹脂ワニスを焼成して第１の透明樹脂膜を形成する工程。
（３）前記第１の透明樹脂膜上に更に透明樹脂ワニスを塗布する工程。
（４）前記（３）で塗布した透明樹脂ワニスを焼成して第２の透明樹脂膜を形成する工程。
（５）前記樹脂膜上にブラックマトリックスを形成する工程。
（６）前記樹脂膜上に着色画素を形成する工程。
（７）支持基板から前記第１の透明樹脂膜および前記第２の透明樹脂膜を剥離する工程。
【請求項１７】
請求項１０に記載の有機ＥＬ素子と、請求項１１に記載のカラーフィルターを備えたフレキシブル有機ＥＬディスプレイ。
【発明の詳細な説明】
【技術分野】
【０００１】
本発明は、樹脂膜、それを用いた積層体、有機ＥＬ素子基板、カラーフィルター基板およびそれらの製造方法ならびにフレキシブル有機ＥＬディスプレイ等に関する。さらに詳しくは、フラットパネルディスプレイ、タッチパネル、電子ペーパー、有機ＥＬ素子基板、カラーフィルター基板、ＴＦＴ基板、太陽電池等に適用可能なフレキシブル基板、フレキシブルプリント基板などに好適に用いられる樹脂膜等に関するものである。
【背景技術】
【０００２】
有機フィルムはガラスに比べて屈曲性に富み、割れにくく、軽量といった特長を有する。最近では、フラットパネルディスプレイの基板を、有機フィルムにより形成することで、ディスプレイをフレキシブル化する検討が活発化している。
【０００３】
一般に、有機フィルムに用いられる樹脂としては、ポリエステル、ポリアミド、ポリイミド、ポリカーボネート、ポリエーテルスルホン、アクリル、エポキシなどが挙げられる。特にポリイミドは、他の樹脂に比べて高い耐熱性に加え、高機械強度、耐磨耗性、寸法安定性、耐薬品性などの優れた機械特性、および、絶縁性などの優れた電気特性を併せ持つことから、ポリイミドフィルムを使用したフレキシブル基板の開発が進められている。
【０００４】
フレキシブル基板の例としては、フレキシブルＴＦＴ（Ｔｈｉｎ  Ｆｉｌｍ  Ｔｒａｎｓｉｓｔｏｒ、薄膜トランジスタ）基板、フレキシブル有機ＥＬ素子基板、フレキシブルカラーフィルター基板等が挙げられる。カラーフィルターは、白色光を光源とした有機エレクトロルミネッセンス表示装置や液晶表示装置をカラー表示にするために必要な部材である。赤色の着色画素、緑色の着色画素および青色の着色画素の、３色の着色画素が微細にパターンニングされている３色カラーフィルターが一般的である。３色カラーフィルターにおいて白色は、赤緑青の３色の着色画素の加法混色により得られる。
【０００５】
ポリイミドフィルムを用いてフレキシブル基板を製造する方法は、支持体の上に有機フィルムを形成する工程と、該有機フィルム基板上に必要なデバイスを形成する工程と、有機フィルム基板を支持体から剥離する工程を含んでいる。
【０００６】
有機フィルムを支持体から容易に剥離するために、有機フィルム中に離型剤を添加させる方法や、離型剤層を設ける方法が開示されている（例えば、特許文献１〜４参照）。離型剤としては、例えば高級脂肪酸（特許文献１）、アルコキシシラン化合物（特許文献２）、ポリアルキレングリコールの末端変性物、リン酸エステル類、亜リン酸エステル類、高級脂肪酸モノエステル類、高級脂肪酸金属塩、エチレンビスアミド化合物、低分子量ポリエチレン、珪酸マグネシウム及び置換ベンジリデンソルビトール類（特許文献３）などが挙げられる。
【０００７】
また、支持体に対向させる面にプラズマ処理を施したポリイミドフィルムを用い、支持体とポリイミドフィルムとが対向する面の少なくとも一方にカップリング剤を用いてパターン化処理を行う方法が開示されている（例えば、特許文献５参照）。
【先行技術文献】
【特許文献】
【０００８】
【特許文献１】特開２００９−２２６６３２号公報
【特許文献２】国際公開ＷＯ２０１３／１２５１９４号
【特許文献３】特開２０１３−９５７７８号公報
【特許文献４】特開２００８−３０２５２５号公報
【特許文献５】特開２０１３−１０３４２号公報
【発明の概要】
【発明が解決しようとする課題】
【０００９】
しかしながら、有機フィルム中に離型剤を含有させると、キュア時における有機フィルム表面の脱ガス量が増加することによって、フィルムに発泡や剥がれが発生する。その結果としてカラーフィルターや有機ＥＬ素子加工時に歪み、欠落などの不具合が起きるという課題があった。
【００１０】
そこで本発明は、剥離性が良好で、加工後欠陥のないフレキシブル基板を提供することを目的とする。
【課題を解決するための手段】
【００１１】
すなわち本発明は、内部に離型剤を有する樹脂膜であって、前記離型剤が前記樹脂膜の一方の表面側において他方の表面側よりも多く存在する樹脂膜である。
【発明の効果】
【００１２】
本発明の樹脂膜によれば、支持基板からの剥離性が良好で、加工後欠陥のないフレキシブル基板を提供することができる。
【図面の簡単な説明】
【００１３】
【図１】フレキシブルカラーフィルターの一例を示す断面図
【図２】フレキシブル有機ＥＬ素子からなるアレイの一例を示す断面図
【発明を実施するための形態】
【００１４】
以下、本発明を実施するための形態について詳細に説明する。なお、本発明は、以下の実施の形態に限定されるものではなく、その要旨の範囲内で種々変形して実施することができる。
【００１５】
本発明は、内部に離型剤を有する樹脂膜であって、前記離型剤が前記樹脂膜の一方の表面側において他方の表面側よりも多く存在する樹脂膜である。
【００１６】
従来のように、ガラス基板等の支持基板上に離型剤を含む樹脂溶液を塗布し、乾燥することにより樹脂中の溶剤を除去し、熱硬化を行う方法で得られる樹脂膜では、以下のように離型剤が樹脂膜の両表面側に均等に含まれている。すなわち、そのような樹脂膜について、後に述べるＴＯＦ−ＳＩＭＳで樹脂膜中の離型剤の分布プロファイルを分析した結果、樹脂膜の両表面に同等のピークが得られた。一般に離型剤は疎水性部位（炭化水素基）と親水性部位（カルボキシル基、水酸基、アルキレンオキシド、スルホン酸基）を有するため、支持基板上に樹脂溶液を塗布した直後は、離型剤は空気−樹脂界面や支持基板−樹脂界面近傍、すなわち樹脂膜の表面に存在しやすく、熱硬化後の膜においても、離型剤やその部分分解物は、空気−樹脂界面や支持基板−樹脂界面近傍、すなわち樹脂膜の表面に存在すると考えられる。
【００１７】
このように離型剤が樹脂膜の両表面側に均等に含まれていると、樹脂膜と支持基板の密着性が低下し、支持基板から樹脂膜を容易に剥離することが可能となるのであるが、一方で後の工程における加熱による脱ガスが増加するという問題がある。
【００１８】
すなわち、支持基板側の表面側に剥離性を十分に向上させるだけの離型剤を含ませようとすれば、その反対側の面にも同じ量の離型剤を含ませることになる。この余分な離型剤が、樹脂膜上にカラーフィルターや有機ＥＬ素子を形成する際の加熱により分解してガスが発生する。
【００１９】
本発明の樹脂膜においては、離型剤が樹脂膜の一方の表面側にその反対側の表面側よりも多く存在しているので、剥離性向上の効果を持つ離型剤の全体としての含有量を削減できる。その結果として樹脂膜からの脱ガスを減らすことができる。これにより、後に述べるように樹脂膜の支持基板と接する側とは反対側にカラーフィルターや有機ＥＬ素子を形成する際に、脱ガスによる発泡や歪み、加工性の欠陥がなく、それらの形成後に容易に支持基板から剥離できる樹脂膜を提供することができる。
【００２０】
ここでいう樹脂膜の一方の表面側とは支持基板側の表面側を指し、他方の表面側とはその反対側の表面側を指す。また、ここでいう表面側とは樹脂膜の表面から深さ０．２μｍまでの範囲を示す。
【００２１】
本発明の樹脂膜の作製方法は、特に限定は無いが、後に述べるように２段階の製膜プロセスによる作製をすることが好ましい。一例を挙げると、まずガラス基板等の支持基板上に離型剤を含む樹脂溶液を塗布し、乾燥することにより樹脂中の溶剤を除去し、熱硬化を行って第１の樹脂膜を作製する。次に前記樹脂膜上に更に離型剤を含まない樹脂溶液を用いて同様に第２の樹脂膜を作製し、得られた積層樹脂膜を支持基板から剥離する方法が好適に用いられる。
【００２２】
離型剤の種類としては特に規定はないが、高級脂肪酸、高級アルコール、高級脂肪酸モノエステル類、高級脂肪酸金属塩、スルホン酸、スルホン酸金属塩、リン酸エステル類、亜リン酸エステル類などが挙げられる。中でも剥離性、透明性の面から、下記一般式（１）から（４）で表される化合物が好ましい。
Ｒ１−ＣＯＯＨ          （１）
Ｒ２−ＯＨ              （２）
Ｒ３−Ｏ−（Ｒ４Ｏ）ｎＨ  （３）
Ｒ５−ＳＯ３Ｘ          （４）
Ｒ１〜Ｒ３及びＲ５は炭素数４〜３０の１価の飽和炭化水素基、又は炭素数４〜３０の１価の不飽和炭化水素基を示す。Ｒ４は炭素数２〜１０の２価の飽和炭化水素基、又は炭素数２〜１０の２価の不飽和炭化水素基を示す。ｎは１〜５０の整数を示す。Ｘは水素原子、又は１価の金属原子を示す。
【００２３】
また離型剤としては上述の化合物の部分分解物も含む。ここで言う部分分解物とは、元の化合物より飽和炭化水素基または不飽和炭化水素基部分の炭素数が短い化合物を指す。
【００２４】
一般式（１）で表される化合物の例としては、ラウリン酸、ステアリン酸、ペラルゴン酸、カプリン酸、カプロン酸、エナント酸、ミリスチン酸、オレイン酸、バクセン酸、ペンタデシル酸、パルミチン酸、パルミトレイン酸、マルガリン酸、アラキジン酸、ベヘン酸、リグノセリン酸、セロチン酸、モンタン酸、メリシン酸などが挙げられる。剥離性の観点からＲ１は直鎖であることが好ましく、中でも脱ガス性の観点、及び入手しやすさの観点から一般式（１）で表される化合物はラウリン酸、ステアリン酸、ミリスチン酸がより好ましい。一般式（１）における部分分解物の具体例としては、ラウリン酸であれば、酪酸、吉草酸などが挙げられる。
【００２５】
一般式（２）で表される化合物の例としては、ミリスチルアルコール、ステアリルアルコール、ラウリルアルコール、カプリルアルコール、パルミチルアルコール、オレイルアルコールなどが挙げられる。剥離性の観点からＲ２は直鎖であることがより好ましく、中でも脱ガス性の観点、及び入手しやすさの観点から一般式（２）で表される化合物はミリスチルアルコール、ステアリルアルコールがより好ましい。一般式（２）における部分分解物の具体例としては、ミリスチルアルコールであれば、ヘキシルアルコール、オクチルアルコールなどが挙げられる。
【００２６】
一般式（３）で表される化合物の例としては、ポリオキシアルキレンアルキルエーテル、フルオロアルキルアルキレンオキシド付加物などが挙げられる。具体例としてはポリオキシエチレンオレイルエーテルおよびポリオキシエチレンセチルエーテル、フルオロアルキルプロピレンオキシド付加物、フルオロアルキルエチレンオキシド付加物、ポリオキシエチレンラウリルエーテルなどが挙げられる。剥離性の観点からＲ３は直鎖であることがより好ましく、中でも一般式（３）で表される化合物はポリオキシエチレンオレイルエーテルおよびポリオキシエチレンセチルエーテルの構造を持つエマルミン４０（三洋化成（株）製）、フルオロアルキルエチレンオキシド付加物の構造を持つＦ４４４（ＤＩＣ（株）製）がより好ましい。一般式（３）における部分分解物の具体例としては、エマルミン４０であれば、ポリオキシエチレンブチルエーテル、ポリオキシエチレンヘキシルエーテルなどが挙げられる。
【００２７】
一般式（４）で表される化合物の例としては、アルキルベンゼンスルホン酸やアルキルベンゼンスルホン酸ナトリウムなどが挙げられる。具体例としてはラウリルベンゼンスルホン酸、ドデシルベンゼンスルホン酸、ラウリルベンゼンスルホン酸ナトリウム、ドデシルベンゼンスルホン酸ナトリウムなどが挙げられる。中でも剥離性、及び入手のしやすさの観点からラウリルベンゼンスルホン酸、ラウリルベンゼンスルホン酸ナトリウムが好ましい。前記一般式（４）における部分分解物の具体例としては、ラウリルベンゼンスルホン酸であれば、ブチルベンゼンスルホン酸、ヘキシルベンゼンスルホン酸などが挙げられる。
【００２８】
本発明の樹脂膜は、脱ガスをより減らす観点から前記離型剤が前記樹脂膜の一方の表面側に存在し、他方の表面側には存在しないことが好ましい。
【００２９】
このような樹脂膜は第１の樹脂膜と第２の樹脂膜がこの順に積層された構成であることが好ましい。また積層数としては２層以上であれば特に限定されないが、樹脂膜の透明性や層間の密着性の観点から、２層が好ましい。
【００３０】
樹脂膜の積層は以下のようにして行うことができる。ガラス基板等の支持基板上に離型剤を含む樹脂溶液を塗布、乾燥、熱硬化を行って１層目の樹脂膜を作製し、２層目以降は前記樹脂膜上に更に樹脂膜を１層目と同様にして形成する。
【００３１】
２層目以降の樹脂膜には離型剤を含んでも含まなくてもよいが、脱ガス性の観点から２層目は離型剤を含有しないことがより好ましい。１層目の樹脂膜表面に離型剤を含有することによって、支持基板からの剥離が容易になる。２層目以降の樹脂膜に離型剤を含有しないことから、樹脂膜全体に離型剤を含む場合と比較すると、剥離性は同等でありながら離型剤の含有量を減らすことが可能となる。その結果、樹脂膜上にカラーフィルターや有機ＥＬ素子を形成する際の脱ガスを減らすことができ、後述するカラーフィルターや有機ＥＬ素子を作製する場合も、画素や素子の欠落が無く、良好な加工性を得ることができる。ここで言う良好な加工性とは、カラーフィルターでは歪みや伸び、剥がれ、画素の欠落が無いこと、有機ＥＬ素子においては歪みや伸び、剥がれ、素子の欠落が無いものを示す。
【００３２】
本発明の樹脂膜中の厚み位置に対応する離型剤の分布（厚み方向の分布プロファイル）は、樹脂膜の一方の表面側において他方の表面側よりも多く存在すれば特に限定はない。樹脂膜が前述の多層構成の場合は、離型剤が第１の樹脂膜の表面に存在するほか、例えば第１の樹脂膜と第２の樹脂膜の界面付近にも存在していてもよいし、その界面から表面に向け段階的に濃度が増加するように存在してもよい。
【００３３】
本発明の樹脂膜中の離型剤の分布プロファイルは、飛行時間型二次イオン質量分析法（ＴＯＦ−ＳＩＭＳ）とエッチング専用のイオンビームを併用して分析することができる。イオンビームで膜をエッチングしながら測定して行くことで、深さ方向の分析が可能となる。このＴＯＦ−ＳＩＭＳ測定で観測された離型剤やその断片の二次イオンスペクトルの強度比から、離型剤の分布プロファイルを得ることができる。
【００３４】
前述のように離型剤を含む樹脂溶液を塗布、乾燥、熱硬化を行って１層目の樹脂膜を作製し、２層目以降は前記樹脂膜上に更に樹脂膜を１層目と同様にして形成する場合は、第１の樹脂膜表面と、第１の樹脂膜と第２の樹脂膜の界面に強く離型剤の分布が現れるので、これにより１層目と２層目の界面を特定することが可能である。例えば、支持基板上に、前述のような離型剤を含む樹脂膜１層目を厚さ１μｍ、離型剤を含まない樹脂膜２層目を厚さ９μｍで作製した積層体の場合は、支持基板と１層目との界面から０．０８μｍの間にかけてと０．８μｍ〜１μｍの間にかけて二次イオンのピークが表れる。
【００３５】
その他の方法としては、ＴＯＦ−ＳＩＭＳと精密斜め切創法を併用させることでも同様に分析することができる。
【００３６】
本発明の樹脂膜中の前記離型剤の含有量は特に規定はないが、０．０００１重量％〜２重量％であることが好ましい。また剥離性の観点から０．００１重量％〜２重量％がより好ましく、膜特性の観点から０．００１質量％〜１重量％がより好ましい。前記離型剤の含有量をこの範囲にすることによって、良好な剥離性と、膜特性を得ることができる。
【００３７】
また本発明の樹脂膜は厚さが５μｍ〜５０μｍであり、前記離型剤が多く存在する表面側において該離型剤が存在する最大深さが、前記表面側から０．５μｍ以上２μｍ以下であることが好ましい。すなわち、離型剤は該表面側から少なくとも深さ０．５μｍまでの領域にかけて存在することが好ましく、また、最大でも深さ２μｍまでの領域に存在することが好ましい。透明性の観点から、合計の膜厚は５μｍ〜３０μｍがより好ましい。この膜厚範囲であると、第１の樹脂膜が第２の樹脂膜よりも薄膜になるので、剥離性が良好でかつ離型剤の含有量をより減らすことが可能となる。更に、反りのない良好な樹脂膜が作製できる。
【００３８】
また剥離性の観点から、離型剤が多く存在する表面側において、樹脂膜の一方の表面から深さ１μｍの領域内における離型剤の濃度が該領域中０．０１重量％〜２０重量％であることがより好ましい。深さ１μｍ内にこの範囲で離型剤が存在することにより、樹脂膜の一方の表面と支持基板との剥離性が良好なものとなる。
【００３９】
＜樹脂＞
樹脂としては特に規定はなく、ポリイミド樹脂、ポリベンゾオキサゾール樹脂、ポリアミドイミド樹脂、ポリアミド樹脂、ポリエステル樹脂、ポリカーボネート樹脂、ポリエーテルスルホン樹脂、アクリル樹脂、エポキシ樹脂などが挙げられる。中でも耐熱性、機械特性、耐薬品性などの観点から、ポリイミド樹脂、ポリベンゾオキサゾール樹脂、ポリアミドイミド樹脂、ポリアミド樹脂が好ましく、更には寸法安定性の観点からポリイミド樹脂がより好ましい。
【００４０】
また、本発明の樹脂膜の透明性については特に規定はないが、フレキシブルカラーフィルターのように基板に透明性が求められる場合は、樹脂膜が透明であることが好ましい。ここで言う透明とは、膜厚１０μｍの前記樹脂膜において、波長４００ｎｍ〜８００ｎｍにおける透過率が８０％以上であることを示す。可視光領域で透明性があることで、高透明性が求められるフレキシブルディスプレイ基板等に有効に利用することが可能となる。なお、透過率はガラス基板に本発明の樹脂膜を形成させ、紫外可視分光光度計を用いて測定することができる。
【００４１】
＜ポリイミド樹脂＞
一般的に、下記一般式（５）で表されるポリイミド樹脂は下記一般式（６）で表されるポリイミド前駆体樹脂をイミド閉環（イミド化反応）させることで得られる。イミド化反応の方法としては特に限定されず、熱イミド化や化学イミド化が挙げられる。中でも、ポリイミド樹脂膜の耐熱性、可視光領域での透明性の観点から、熱イミド化が好ましい。
【００４２】
【化１】
2015227418.tif 000002
【００４３】
一般式（５）、（６）中、Ｒ１は４価の有機基、Ｒ２は２価の有機基を示す。Ｘ１、Ｘ２は各々独立に水素原子、炭素数１〜１０の１価の有機基または炭素数１〜１０の１価のアルキルシリル基を示す。
【００４４】
ポリアミド酸やポリアミド酸エステル、ポリアミド酸シリルエステルなどのポリイミド前駆体樹脂は、ジアミン化合物と酸二無水物又はその誘導体との反応により合成することができる。誘導体としては、該酸二無水物のテトラカルボン酸、そのテトラカルボン酸のモノ、ジ、トリ、又はテトラエステル、酸塩化物などが挙げられ、具体的にはメチル基、エチル基、ｎ−プロピル基、イソプロピル基、ｎ―ブチル基、ｓｅｃ−ブチル基、ｔｅｒｔ−ブチル基などでエステル化された構造が挙げられる。重合反応の反応方法は、目的のポリイミド前駆体が製造できれば特に制限はなく、公知の反応方法を用いることができる。
【００４５】
具体的な反応方法としては、所定量の全てのジアミン成分および溶剤を反応器に仕込み溶解させた後、所定量の酸二無水物成分を仕込み、室温〜８０℃で０．５〜３０時間撹拌する方法などが挙げられる。
【００４６】
ポリイミド前駆体樹脂の合成に用いられる酸二無水物とジアミンは既知のものを使用することができる。
【００４７】
酸二無水物としては特に限定されず、芳香族酸二無水物、脂環式酸二無水物、又は脂肪族酸二無水物が挙げられる。
【００４８】
芳香族酸二無水物としては、ピロメリット酸二無水物、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、３，３’，４，４’−ターフェニルテトラカルボン酸二無水物、３，３’，４，４’−オキシフタル酸二無水物、２，３，３’，４’−オキシフタル酸二無水物、２，３，２’，３’−オキシフタル酸二無水物、ジフェニルスルホン−３，３’，４，４’−テトラカルボン酸二無水物、ベンゾフェノン−３，３’，４，４’−テトラカルボン酸二無水物、２，２−ビス（３，４−ジカルボキシフェニル）プロパン二無水物、２，２−ビス（２，３−ジカルボキシフェニル）プロパン二無水物、１，１−ビス（３，４−ジカルボキシフェニル）エタン二無水物、１，１−ビス（２，３−ジカルボキシフェニル）エタン二無水物、ビス（３，４−ジカルボキシフェニル）メタン二無水物、ビス（２，３−ジカルボキシフェニル）メタン二無水物、１，４−（３，４−ジカルボキシフェノキシ）ベンゼン二無水物、ビス（１，３−ジオキソ−１，３−ジヒドロイソベンズフラン−５−カルボン酸）１，４−フェニレン−２，２−ビス（４−（４−アミノフェノキシ）フェニル）プロパン、１，２，５，６−ナフタレンテトラカルボン酸二無水物、２，３，６，７−ナフタレンテトラカルボン酸二無水物、９，９−ビス（３，４−ジカルボキシフェニル）フルオレン二無水物、２，３，５，６−ピリジンテトラカルボン酸二無水物、３，４，９，１０−ペリレンテトラカルボン酸二無水物、２，２−ビス（３，４−ジカルボキシフェニル）ヘキサフルオロプロパンニ無水物、２，２−ビス（４−（３，４−ジカルボキシベンゾイルオキシ）フェニル）ヘキサフルオロプロパン二無水物、１，６−ジフルオロプロメリット酸二無水物、１−トリフルオロメチルピロメリット酸二無水物、１，６−ジトリフルオロメチルピロメリット酸二無水物、２，２’−ビス（トリフルオロメチル）−４，４’−ビス（３，４−ジカルボキシフェノキシ）ビフェニル二無水物、２，２’−ビス［（ジカルボキシフェノキシ）フェニル］プロパン二無水物、２，２’−ビス［（ジカルボキシフェノキシ）フェニル］ヘキサフルオロプロパンニ無水物、あるいはこれらの芳香族環にアルキル基、アルコキシ基、ハロゲン原子などで置換した酸二無水物化合物が挙げられるが、これらに限定されるものではない。
【００４９】
脂環式酸二無水物としては、１，２，３，４−シクロブタンテトラカルボン酸二無水物、１，２，４，５−シクロヘキサンテトラカルボン酸二無水物、１，２，３，４−シクロペンタンテトラカルボン酸二無水物、１，２，３，４−テトラメチル−１，２，３，４−シクロブタンテトラカルボン酸二無水物、１，２−ジメチル−１，２，３，４−シクロブタンテトラカルボン酸二無水物、１，３−ジメチル−１，２，３，４−シクロブタンテトラカルボン酸二無水物、１，２，３，４−シクロヘプタンテトラカルボン酸二無水物、２，３，４，５−テトラヒドロフランテトラカルボン酸二無水物、３，４−ジカルボキシ−１−シクロヘキシルコハク酸二無水物、２，３，５−トリカルボキシシクロペンチル酢酸二無水物、３，４−ジカルボキシ−１，２，３，４−テトラヒドロ−１−ナフタレンコハク酸二無水物、ビシクロ［３，３，０］オクタン−２，４，６，８−テトラカルボン酸二無水物、ビシクロ［４，３，０］ノナン−２，４，７，９−テトラカルボン酸二無水物、ビシクロ［４，４，０］デカン−２，４，７，９−テトラカルボン酸二無水物、ビシクロ［４，４，０］デカン−２，４，８，１０−テトラカルボン酸二無水物、トリシクロ［６，３，０，０＜２，６＞］ウンデカン−３，５，９，１１−テトラカルボン酸二無水物、ビシクロ［２，２，２］オクタン−２，３，５，６−テトラカルボン酸二無水物、ビシクロ［２，２，２］オクト−７−エン−２，３，５，６−テトラカルボン酸二無水物、ビシクロ［２，２，１］ヘプタンテトラカルボン酸二無水物、ビシクロ［２，２，１］ヘプタン−５−カルボキシメチル−２，３，６−トリカルボン酸二無水物、７−オキサビシクロ［２，２，１］ヘプタン−２，４，６，８−テトラカルボン酸二無水物、オクタヒドロナフタレン−１，２，６，７−テトラカルボン酸二無水物、テトラデカヒドロアントラセン−１，２，８，９−テトラカルボン酸二無水物、３，３’，４，４’−ジシクロへキサンテトラカルボン酸二無水物、３，３’，４，４’−オキシジシクロヘキサンテトラカルボン酸二無水物、５−（２，５−ジオキソテトラヒドロ−３−フラニル）−３−メチル−３−シクロヘキセン−１，２−ジカルボンサン無水物、及び“リカシッド”（登録商標）ＢＴ−１００（以上、商品名、新日本理化（株）製）及びそれらの誘導体、あるいはこれらの脂環にアルキル基、アルコキシ基、ハロゲン原子などで置換した酸二無水物化合物が挙げられるが、これらに限定されるものではない。
【００５０】
脂肪族酸二無水物としては、１，２，３，４−ブタンテトラカルボン酸二無水物、１，２，３，４−ペンタンテトラカルボン酸二無水物及びそれらの誘導体などが挙げられるが、これらに限定されるものではない。
【００５１】
これらの芳香族酸二無水物、脂環式酸二無水物、又は脂肪族酸二無水物は、単独で又は２種以上を組み合わせて使用することができる。
【００５２】
これらのうち、市販され手に入れやすい観点、反応性の観点の観点から、ピロメリット酸二無水物、３，３’，４，４’−ビフェニルテトラカルボン酸二無水物、３，３’，４，４’−オキシフタル酸二無水物、２，２−ビス（３，４−ジカルボキシフェニル）ヘキサフルオロプロパンニ無水物、２，２’−ビス［（ジカルボキシフェノキシ）フェニル］プロパン二無水物、２，３，６，７−ナフタレンテトラカルボン酸二無水物、１，２，４，５−シクロヘキサンテトラカルボン酸二無水物、３，３’，４，４’−ジシクロへキサンテトラカルボン酸二無水物、１，２，３，４−シクロブタンテトラカルボン酸二無水物を用いることが好ましい。さらに耐熱性、焼成時の着色の観点から、３，３’，４，４’−ビフェニルテトラカルボン酸二無水物、３，３，４’，４’−オキシフタル酸二無水物、２，２−ビス（３，４−ジカルボキシフェニル）ヘキサフルオロプロパンニ無水物、２，２’−ビス［（ジカルボキシフェノキシ）フェニル］プロパン二無水物を用いることがより好ましい。
【００５３】
ジアミンとしては特に限定されず、芳香族ジアミン化合物、脂環式ジアミン化合物、又は脂肪族ジアミン化合物が挙げられる。
【００５４】
芳香族ジアミン化合物としては、３，４’−ジアミノジフェニルエーテル、４，４’−ジアミノジフェニルエーテル、３，４’−ジアミノジフェニルメタン、４，４’−ジアミノジフェニルメタン、３，３’−ジアミノジフェニルスルホン、３，４’−ジアミノジフェニルスルホン、４，４’−ジアミノジフェニルスルホン、３，４’−ジアミノジフェニルスルヒド、４，４’−ジアミノジフェニルスルヒド、１，４−ビス（４−アミノフェノキシ）ベンゼン、ベンジジン、２，２’−ビス（トリフルオロメチル）ベンジジン、３，３’−ビス（トリフルオロメチル）ベンジジン、２，２’−ジメチルベンジジン、３，３’−ジメチルベンジジン、２，２’３，３’−テトラメチルベンジジン、２，２’−ジクロロベンジジン、３，３’−ジクロロベンジジン、２，２’３，３’−テトラクロロベンジジン、ｍ−フェニレンジアミン、ｐ−フェニレンジアミン、１，５−ナフタレンジアミン、２，６−ナフタレンジアミン、ビス（４−アミノフェノキシフェニル）スルホン、ビス（３−アミノフェノキシフェニル）スルホン、ビス［４−（３−アミノフェノキシ）フェニル］スルホン、ビス（４−アミノフェノキシ）ビフェニル、ビス｛４−（４−アミノフェノキシ）フェニル｝エーテル、１，４−ビス（４−アミノフェノキシ）ベンゼン、９，９−ビス（４−アミノフェニル）フルオレン、２，２’−ビス［３−（３−アミノベンズアミド）−４−ヒドロキシフェニル］ヘキサフルオロプロパン、あるいはこれらの芳香族環にアルキル基、アルコキシ基、ハロゲン原子などで置換したジアミン化合物が挙げられるが、これらに限定されるものではない。
【００５５】
脂環式ジアミン化合物としては、シクロブタンジアミン、イソホロンジアミン、ビシクロ［２，２，１］ヘプタンビスメチルアミン、トリシクロ［３，３，１，１３，７］デカン−１，３−ジアミン、１，２−シクロヘキシルジアミン、１，３−シクロヘキシルジアミン、１，４−シクロヘキシルジアミン、ｔｒａｎｓ−１，４−ジアミノシクロへキサン、４，４’−ジアミノジシクロヘキシルメタン、３，３’−ジメチル−４，４’−ジアミノジシクロヘキシルメタン、３，３’−ジエチル−４，４’−ジアミノジシクロヘキシルメタン、３，３’，５，５’−テトラメチル−４，４’−ジアミノジシクロヘキシルメタン、３，３’，５，５’−テトラエチル−４，４’−ジアミノジシクロヘキシルメタン、３，５−ジエチル−３’，５’−ジメチル−４，４’−ジアミノジシクロヘキシルメタン、４，４’−ジアミノジシクロヘキシルエーテル、３，３’−ジメチル−４，４’−ジアミノジシクロヘキシルエーテル、３，３’−ジエチル−４，４’−ジアミノジシクロヘキシルエーテル、３，３’，５，５’−テトラメチル−４，４’−ジアミノジシクロヘキシルエーテル、３，３’，５，５’−テトラエチル−４，４’−ジアミノジシクロヘキシルエーテル、３，５−ジエチル−３’，５’−ジメチル−４，４’−ジアミノジシクロヘキシルエーテル、２，２−ビス（４−アミノシクロヘキシル）プロパン、２，２−ビス（３−メチル−４−アミノシクロヘキシル）プロパン、２，２−ビス（３−エチル−４−アミノシクロヘキシル）プロパン、２，２−ビス（３，５−ジメチル−４−アミノシクロヘキシル）プロパン、２，２−ビス（３，５−ジエチル−４−アミノシクロヘキシル）プロパン、２，２−（３，５−ジエチル−３’，５’−ジメチル−４，４’−ジアミノジシクロヘキシル）プロパン、あるいはこれらの脂環にアルキル基、アルコキシ基、ハロゲン原子などで置換したジアミン化合物が挙げられるが、これらに限定されるものではない。
【００５６】
脂肪族ジアミン化合物としては、エチレンジアミン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカンなどのアルキレンジアミン類、ビス（アミノメチル）エーテル、ビス（２−アミノエチル）エーテル、ビス（３−アミノプロピル）エーテルなどのエチレングリコールジアミン類、及び１，３−ビス（３−アミノプロピル）テトラメチルジシロキサン、１，３−ビス（４−アミノブチル）テトラメチルジシロキサン、α，ω−ビス（３−アミノプロピル）ポリジメチルシロキサンなどのシロキサンジアミン類が挙げられるが、これらに限定されるものではない。
【００５７】
これらの芳香族ジアミン、脂環式ジアミン、又は脂肪族ジアミンは、単独で又は２種以上を組み合わせて使用することができる。
【００５８】
フレキシブルカラーフィルター基板用のポリイミド樹脂には、耐熱性および可視光領域での高透明性が求められるので、透明性を付与するために酸二無水物やジアミン成分に脂環式モノマー成分を用いることが有効である。脂環式モノマーは酸二無水物とジアミン成分の両方に用いても、片方に用いてもよい。さらに、芳香族モノマーと併用してもよい。
【００５９】
基板上にポリイミド樹脂膜を形成する場合、ポリイミド樹脂膜と基板の熱膨張率の違いによって支持基板に反りが生じたり、支持基板から膜が剥がれたりする場合がある。この現象を抑制するために、ポリイミド樹脂の線熱膨張率（ＣＴＥ）が支持基板の熱線膨張率に近いことが求められる。一般的に、支持基板のＣＴＥと比較して、ポリイミド樹脂膜のＣＴＥは高いため、ポリイミド樹脂には低ＣＴＥであることが求められる。ポリイミド樹脂膜の透明性を維持したままＣＴＥを低くするために、酸二無水物として３，３’，４，４’−ビフェニルテトラカルボン酸二無水物を含むことが好ましく、ジアミンとして２，２’−ビス（トリフルオロメチル）ベンジジン、ｔｒａｎｓ−１，４−ジアミノシクロへキサンを含むことが好ましい。
【００６０】
一方、有機ＥＬ素子基板用のポリイミド樹脂には、耐熱性と低ＣＴＥ性が特に求められる。この場合の酸二無水物として、ピロメリット酸二無水物や３，３’，４，４’−ビフェニルテトラカルボン酸二無水物を含むことが好ましく、ジアミンとしては、４，４’−ジアミノジフェニルエーテル、ｐ−フェニレンジアミン、３，３’−ジメチルベンジジンを含むことが好ましい。
【００６１】
前記ポリイミド、及びポリイミド前駆体樹脂は、分子量を好ましい範囲に調整するために末端封止剤により両末端を封止してもよい。酸二無水物と反応する末端封止剤としては、モノアミンや一価のアルコールなどが挙げられる。また、ジアミン化合物と反応する末端封止剤としては、酸無水物、モノカルボン酸、モノ酸クロリド化合物、モノ活性エステル化合物、二炭酸エステル類、ビニルエーテル類などが挙げられる。また、末端封止剤を反応させることにより、末端基として種々の有機基を導入することができる。
【００６２】
酸無水物基末端の封止剤に用いられるモノアミンとしては、５−アミノ−８−ヒドロキシキノリン、４−アミノ−８−ヒドロキシキノリン、１−ヒドロキシ−８−アミノナフタレン、１−ヒドロキシ−７−アミノナフタレン、１−ヒドロキシ−６−アミノナフタレン、１−ヒドロキシ−５−アミノナフタレン、１−ヒドロキシ−４−アミノナフタレン、１−ヒドロキシ−３−アミノナフタレン、１−ヒドロキシ−２−アミノナフタレン、１−アミノ−７−ヒドロキシナフタレン、２−ヒドロキシ−７−アミノナフタレン、２−ヒドロキシ−６−アミノナフタレン、２−ヒドロキシ−５−アミノナフタレン、２−ヒドロキシ−４−アミノナフタレン、２−ヒドロキシ−３−アミノナフタレン、１−アミノ−２−ヒドロキシナフタレン、１−カルボキシ−８−アミノナフタレン、１−カルボキシ−７−アミノナフタレン、１−カルボキシ−６−アミノナフタレン、１−カルボキシ−５−アミノナフタレン、１−カルボキシ−４−アミノナフタレン、１−カルボキシ−３−アミノナフタレン、１−カルボキシ−２−アミノナフタレン、１−アミノ−７−カルボキシナフタレン、２−カルボキシ−７−アミノナフタレン、２−カルボキシ−６−アミノナフタレン、２−カルボキシ−５−アミノナフタレン、２−カルボキシ−４−アミノナフタレン、２−カルボキシ−３−アミノナフタレン、１−アミノ−２−カルボキシナフタレン、２−アミノニコチン酸、４−アミノニコチン酸、５−アミノニコチン酸、６−アミノニコチン酸、４−アミノサリチル酸、５−アミノサリチル酸、６−アミノサリチル酸、アメライド、２−アミノ安息香酸、３−アミノ安息香酸、４−アミノ安息香酸、２−アミノベンゼンスルホン酸、３−アミノベンゼンスルホン酸、４−アミノベンゼンスルホン酸、３−アミノ−４，６−ジヒドロキシピリミジン、２−アミノフェノール、３−アミノフェノール、４−アミノフェノール、５−アミノ−８−メルカプトキノリン、４−アミノ−８−メルカプトキノリン、１−メルカプト−８−アミノナフタレン、１−メルカプト−７−アミノナフタレン、１−メルカプト−６−アミノナフタレン、１−メルカプト−５−アミノナフタレン、１−メルカプト−４−アミノナフタレン、１−メルカプト−３−アミノナフタレン、１−メルカプト−２−アミノナフタレン、１−アミノ−７−メルカプトナフタレン、２−メルカプト−７−アミノナフタレン、２−メルカプト−６−アミノナフタレン、２−メルカプト−５−アミノナフタレン、２−メルカプト−４−アミノナフタレン、２−メルカプト−３−アミノナフタレン、１−アミノ−２−メルカプトナフタレン、３−アミノ−４，６−ジメルカプトピリミジン、２−アミノチオフェノール、３−アミノチオフェノール、４−アミノチオフェノール、２−エチニルアニリン、３−エチニルアニリン、４−エチニルアニリン、２，４−ジエチニルアニリン、２，５−ジエチニルアニリン、２，６−ジエチニルアニリン、３，４−ジエチニルアニリン、３，５−ジエチニルアニリン、１−エチニル−２−アミノナフタレン、１−エチニル−３−アミノナフタレン、１−エチニル−４−アミノナフタレン、１−エチニル−５−アミノナフタレン、１−エチニル−６−アミノナフタレン、１−エチニル−７−アミノナフタレン、１−エチニル−８−アミノナフタレン、２−エチニル−１−アミノナフタレン、２−エチニル−３−アミノナフタレン、２−エチニル−４−アミノナフタレン、２−エチニル−５−アミノナフタレン、２−エチニル−６−アミノナフタレン、２−エチニル−７−アミノナフタレン、２−エチニル−８−アミノナフタレン、３，５−ジエチニル−１−アミノナフタレン、３，５−ジエチニル−２−アミノナフタレン、３，６−ジエチニル−１−アミノナフタレン、３，６−ジエチニル−２−アミノナフタレン、３，７−ジエチニル−１−アミノナフタレン、３，７−ジエチニル−２−アミノナフタレン、４，８−ジエチニル−１−アミノナフタレン、４，８−ジエチニル−２−アミノナフタレン等が挙げられるが、これらに限定されるものではない。
【００６３】
酸無水物基末端の封止剤として用いられる一価のアルコールとしては、メタノール、エタノール、１−プロパノール、２−プロパノール、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール、３−オクタノール、１−ノナノール、２−ノナノール、１−デカノール、２−デカノール、１−ウンデカノール、２−ウンデカノール、１−ドデカノール、２−ドデカノール、１−トリデカノール、２−トリデカノール、１−テトラデカノール、２−テトラデカノール、１−ペンタデカノール、２−ペンタデカノール、１−ヘキサデカノール、２−ヘキサデカノール、１−へプタデカノール、２−ヘプタデカノール、１−オクタデカノール、２−オクタデカノール、１−ノナデカノール、２−ノナデカノール、１−イコサノール、２−メチル−１−プロパノール、２−メチル−２−プロパノール、２−メチル−１−ブタノール、３−メチル−１−ブタノール、２−メチル−２−ブタノール、３−メチル−２−ブタノール、２−プロピル−１−ペンタノール、２−エチル−１−ヘキサノール、４−メチル−３−ヘプタノール、６−メチル−２−ヘプタノール、２，４，４−トリメチル−１−ヘキサノール、２，６−ジメチル−４−ヘプタノール、イソノニルアルコール、３，７ジメチル−３−オクタノール、２，４ジメチル−１−ヘプタノール、２−ヘプチルウンデカノール、エチレングリコールモノエチルエーテル、エチレングリコールモノメチルエーテル、エチレングリコールモノブチルエーテル、プロピレングリコール１−メチルエーテル、ジエチレングリコールモノエチルエーテル、ジエチレングリコールモノメチルエーテル、ジエチレングリコールモノブチルエーテルシクロペンタノール、シクロヘキサノール、シクロペンタンモノメチロール、ジシクロペンタンモノメチロール、トリシクロデカンモノメチロール、ノルボネオール、テルピネオール等が挙げられるが、これらに限定されるものではない。
【００６４】
アミノ基末端の封止剤として用いられる酸無水物、モノカルボン酸、モノ酸クロリド化合物およびモノ活性エステル化合物としては、無水フタル酸、無水マレイン酸、無水ナジック酸、シクロヘキサンジカルボン酸無水物、３−ヒドロキシフタル酸無水物等の酸無水物、２−カルボキシフェノール、３−カルボキシフェノール、４−カルボキシフェノール、２−カルボキシチオフェノール、３−カルボキシチオフェノール、４−カルボキシチオフェノール、１−ヒドロキシ−８−カルボキシナフタレン、１−ヒドロキシ−７−カルボキシナフタレン、１−ヒドロキシ−６−カルボキシナフタレン、１−ヒドロキシ−５−カルボキシナフタレン、１−ヒドロキシ−４−カルボキシナフタレン、１−ヒドロキシ−３−カルボキシナフタレン、１−ヒドロキシ−２−カルボキシナフタレン、１−メルカプト−８−カルボキシナフタレン、１−メルカプト−７−カルボキシナフタレン、１−メルカプト−６−カルボキシナフタレン、１−メルカプト−５−カルボキシナフタレン、１−メルカプト−４−カルボキシナフタレン、１−メルカプト−３−カルボキシナフタレン、１−メルカプト−２−カルボキシナフタレン、２−カルボキシベンゼンスルホン酸、３−カルボキシベンゼンスルホン酸、４−カルボキシベンゼンスルホン酸、２−エチニル安息香酸、３−エチニル安息香酸、４−エチニル安息香酸、２，４−ジエチニル安息香酸、２，５−ジエチニル安息香酸、２，６−ジエチニル安息香酸、３，４−ジエチニル安息香酸、３，５−ジエチニル安息香酸、２−エチニル−１−ナフトエ酸、３−エチニル−１−ナフトエ酸、４−エチニル−１−ナフトエ酸、５−エチニル−１−ナフトエ酸、６−エチニル−１−ナフトエ酸、７−エチニル−１−ナフトエ酸、８−エチニル−１−ナフトエ酸、２−エチニル−２−ナフトエ酸、３−エチニル−２−ナフトエ酸、４−エチニル−２−ナフトエ酸、５−エチニル−２−ナフトエ酸、６−エチニル−２−ナフトエ酸、７−エチニル−２−ナフトエ酸、８−エチニル−２−ナフトエ酸等のモノカルボン酸類およびこれらのカルボキシル基が酸クロリド化したモノ酸クロリド化合物、およびテレフタル酸、フタル酸、マレイン酸、シクロヘキサンジカルボン酸、３−ヒドロキシフタル酸、５−ノルボルネン−２，３−ジカルボン酸、１，２−ジカルボキシナフタレン、１，３−ジカルボキシナフタレン、１，４−ジカルボキシナフタレン、１，５−ジカルボキシナフタレン、１，６−ジカルボキシナフタレン、１，７−ジカルボキシナフタレン、１，８−ジカルボキシナフタレン、２，３−ジカルボキシナフタレン、２，６−ジカルボキシナフタレン、２，７−ジカルボキシナフタレン等のジカルボン酸類のモノカルボキシル基だけが酸クロリド化したモノ酸クロリド化合物、モノ酸クロリド化合物とＮ−ヒドロキシベンゾトリアゾールやＮ−ヒドロキシ−５−ノルボルネン−２，３−ジカルボキシイミドとの反応により得られる活性エステル化合物が挙げられる。
【００６５】
アミノ基末端の封止剤として用いられる二炭酸エステル化合物としては、二炭酸ジ−tert−ブチル、二炭酸ジベンジル、二炭酸ジメチル、二炭酸ジエチルが挙げられる。
【００６６】
アミノ基末端の封止剤として用いられるビニルエーテル化合物としては、クロロギ酸−tert−ブチル、クロロギ酸−ｎ−ブチル、クロロギ酸イソブチル、クロロギ酸ベンジル、クロロギ酸アリル、クロロギ酸エチル、クロロギ酸イソプロピルなどのクロロギ酸エステル類、イソシアン酸ブチル、イソシアン酸１−ナフチル、イソシアン酸オクタデシル、イソシアン酸フェニルなどのイソシアナート化合物類、ブチルビニルエーテル、シクロヘキシルビニルエーテル、エチルビニルエーテル、２−エチルヘキシルビニルエーテル、イソブチルビニルエーテル、イソプロピルビニルエーテル、n-プロピルビニルエーテル、tert−ブチルビニルエーテル、ベンジルビニルエーテルなどが挙げられる。
【００６７】
アミノ基末端の封止剤として用いられるその他の化合物としては、クロロギ酸ベンジル、ベンゾイルクロリド、クロロギ酸フルオレニルメチル、クロロギ酸２,２,２−トリクロロエチル、クロロギ酸アリル、メタンスルホン酸クロリド、ｐ−トルエンスルホン酸クロリド、フェニルイソシアネ−トなどが挙げられる。
【００６８】
酸無水物基末端の封止剤の導入割合は、酸二無水物成分に対して、０．１〜６０モル％の範囲が好ましく、特に好ましくは５〜５０モル％である。また、アミノ基末端の封止剤の導入割合は、ジアミン成分に対して、０．１〜１００モル％の範囲が好ましく、特に好ましくは５〜９０モル％である。複数の末端封止剤を反応させることにより、複数の異なる末端基を導入してもよい。
【００６９】
ポリイミド前駆体樹脂やポリイミド樹脂に導入された末端封止剤は、以下の方法で容易に検出できる。例えば、末端封止剤が導入されたポリマーを酸性溶液に溶解し、ポリマーの構成単位であるアミン成分と酸無水成分に分解し、これをガスクロマトグラフィー（ＧＣ）や、ＮＭＲ測定することにより、末端封止剤を容易に検出できる。その他に、末端封止剤が導入されたポリマーを直接、熱分解ガスクロマトグラフ（ＰＧＣ）や赤外スペクトルおよび１３Ｃ  ＮＭＲスペクトル測定でも、容易に検出可能である。
【００７０】
＜ポリイミド樹脂溶液、ポリイミド前駆体樹脂溶液＞
上記のポリイミド前駆体樹脂、ポリイミド樹脂は、溶剤を含有するポリイミド前駆体樹脂溶液、ポリイミド樹脂溶液とすることができる。溶剤としては、Ｎ−メチル−２−ピロリドン、Ｎ−エチル−２−ピロリドン、ガンマブチロラクトン、１，３−ジメチル−２−イミダゾリジノン、１，３−ジエチル−２−イミダゾリジノン、Ｎ，Ｎ’−ジプロピルエチレンジアミン、Ｎ，Ｎ’−ジイソプロピルエチレンジアミン、Ｎ，Ｎ’−ジブチルエチレンジアミン、Ｎ，Ｎ−ジメチルホルムアミド、Ｎ，Ｎ−ジメチルアセトアミド、ジメチルスルホキシドなどの極性の非プロトン性溶媒、テトラヒドロフラン、ジオキサン、プロピレングリコールモノメチルエーテルなどのエーテル類、アセトン、メチルエチルケトン、ジイソブチルケトン、ジアセトンアルコールなどのケトン類、酢酸エチル、プロピレングリコールモノメチルエーテルアセテート、乳酸エチルなどのエステル類、トルエン、キシレンなどの芳香族炭化水素類などを単独、または２種以上使用することができる。
【００７１】
溶剤の含有量は、ポリイミド前駆体１００重量部に対して、好ましくは５０重量部以上、より好ましくは１００重量部以上であり、好ましくは２，０００重量部以下、より好ましくは１，５００重量部以下である。５０〜２，０００重量部の範囲であれば、塗布に適した粘度となり、塗布後の厚さを容易に調節することができる。
【００７２】
ポリイミド前駆体、及びポリイミド樹脂溶液は、離型剤を含有させることができる。離型剤を含有させることで、該ワニスを用いて支持基板上に作製した樹脂膜と支持基板との密着性を低下させることができる。離型剤の濃度は特に規定は無いが、第１の樹脂膜中に０．０１重量％〜２０重量％であることが好ましい。また剥離性の観点から０．１重量％〜２０重量％がより好ましく、膜特性の観点から０．１重量％〜１０重量％がより好ましい。前記離型剤の含有量がこの範囲にすることによって、剥離性と、膜特性を良好としたフレキシブル基板を作製することができる。
【００７３】
離型剤の具体例としては前述の通りであるが、特に好ましくはラウリン酸、ステアリン酸、ミリスチン酸、ステアリルアルコール、ミリスチルアルコール、ポリオキシアルキレンアルキルエーテル、フルオロアルキルアルキレンオキシド付加物、ラウリルベンゼンスルホン酸およびラウリルベンゼンスルホン酸ナトリウム、および／またはその部分分解物である。
【００７４】
前記ポリイミド前駆体、及びポリイミド樹脂溶液は、界面活性剤を含有していてもよい。界面活性剤としては、フロラード（商品名、住友３Ｍ（株）製）、スルフロン（商品名、旭硝子（株）製）等のフッ素系界面活性剤が挙げられる。また、ＫＰ３４１（商品名、信越化学工業（株）製）、ＤＢＥ（商品名、チッソ（株）製）、ポリフロー、グラノール（商品名、共栄社化学（株）製）、ＢＹＫ（ビック・ケミー（株）製）等の有機シロキサン界面活性剤が挙げられる。さらに、ポリフロー（商品名、共栄社化学（株）製）等のアクリル重合物界面活性剤が挙げられる。
【００７５】
界面活性剤は、ポリイミド前駆体樹脂組成物１００重量部に対し、０．０１〜１０重量部含有することが好ましい。
【００７６】
前記ポリイミド前駆体、及びポリイミド樹脂溶液は、熱架橋剤を含有していてもよい。熱架橋剤としては、エポキシ化合物やアルコキシメチル基またはメチロール基を少なくとも２つ有する化合物が好ましい。これらの基を少なくとも２つ有することで、樹脂および同種分子と縮合反応して架橋構造体が形成され、加熱処理後の硬化膜の機械強度や耐薬品性を向上させることができる。
【００７７】
エポキシ化合物の好ましい例としては、例えば、ビスフェノールＡ型エポキシ樹脂、ビスフェノールＦ型エポキシ樹脂、プロピレングリコールジグリシジルエーテル、ポリプロピレングリコールジグリシジルエーテル、ポリメチル（グリシジロキシプロピル）、シロキサン等のエポキシ基含有シリコーンなどを挙げることができるが、本発明は何らこれらに限定されない。具体的には、エピクロン８５０−Ｓ，エピクロンＨＰ−４０３２、エピクロンＨＰ−７２００、エピクロンＨＰ−８２０、エピクロンＨＰ−４７００、エピクロンＥＸＡ−４７１０、エピクロンＨＰ−４７７０、エピクロンＥＸＡ−８５９ＣＲＰ、エピクロンＥＸＡ−１５１４，エピクロンＥＸＡ−４８８０，エピクロンＥＸＡ−４８５０−１５０、エピクロンＥＸＡ−４８５０−１０００、エピクロンＥＸＡ−４８１６、エピクロンＥＸＡ−４８２２（以上商品名、大日本インキ化学工業（株）製）、リカレジンＢＥＯ−６０Ｅ、リカレジンＢＰＯ−２０Ｅ、リカレジンＨＢＥ−１００、リカレジンＤＭＥ−１００（以上商品名、新日本理化（株）製）、ＥＰ−４００３Ｓ、ＥＰ−４０００Ｓ（以上商品名、（株）アデカ製）、ＰＧ−１００、ＣＧ−５００、ＥＧ−２００（以上商品名、大阪ガスケミカル（株）製）、ＮＣ−３０００、ＮＣ−６０００（以上商品名、日本化薬（株）製）、ＥＰＯＸ−ＭＫ Ｒ５０８、ＥＰＯＸ−ＭＫ Ｒ５４０、ＥＰＯＸ−ＭＫ Ｒ７１０、ＥＰＯＸ−ＭＫ Ｒ１７１０、ＶＧ３１０１Ｌ、ＶＧ３１０１Ｍ８０（以上商品名、（株）プリンテック製）、セロキサイド２０２１Ｐ、セロキサイド２０８１、セロキサイド２０８３、セロキサイド２０８５（以上商品名、ダイセル化学工業（株）製）などが挙げられる。
【００７８】
アルコキシメチル基またはメチロール基を少なくとも２つ有する化合物としては、例えば、ＤＭＬ−ＰＣ、ＤＭＬ−ＰＥＰ、ＤＭＬ−ＯＣ、ＤＭＬ−ＯＥＰ、ＤＭＬ−３４Ｘ、ＤＭＬ−ＰＴＢＰ、ＤＭＬ−ＰＣＨＰ、ＤＭＬ−ＯＣＨＰ、ＤＭＬ−ＰＦＰ、ＤＭＬ−ＰＳＢＰ、ＤＭＬ−ＰＯＰ、ＤＭＬ−ＭＢＯＣ、ＤＭＬ−ＭＢＰＣ、ＤＭＬ−ＭＴｒｉｓＰＣ、ＤＭＬ−ＢｉｓＯＣ−Ｚ、ＤＭＬ−ＢｉｓＯＣＨＰ−Ｚ、ＤＭＬ−ＢＰＣ、ＤＭＬ−ＢｉｓＯＣ−Ｐ、ＤＭＯＭ−ＰＣ、ＤＭＯＭ−ＰＴＢＰ、ＤＭＯＭ−ＭＢＰＣ、ＴｒｉＭＬ−Ｐ、ＴｒｉＭＬ−３５ＸＬ、ＴＭＬ−ＨＱ、ＴＭＬ−ＢＰ、ＴＭＬ−ｐｐ−ＢＰＦ、ＴＭＬ−ＢＰＥ、ＴＭＬ−ＢＰＡ、ＴＭＬ−ＢＰＡＦ、ＴＭＬ−ＢＰＡＰ、ＴＭＯＭ−ＢＰ、ＴＭＯＭ−ＢＰＥ、ＴＭＯＭ−ＢＰＡ、ＴＭＯＭ−ＢＰＡＦ、ＴＭＯＭ−ＢＰＡＰ、ＨＭＬ−ＴＰＰＨＢＡ、ＨＭＬ−ＴＰＨＡＰ、ＨＭＯＭ−ＴＰＰＨＢＡ、ＨＭＯＭ−ＴＰＨＡＰ（以上、商品名、本州化学工業（株）製）、ＮＩＫＡＬＡＣ（登録商標）  ＭＸ−２９０、ＮＩＫＡＬＡＣ  ＭＸ−２８０、ＮＩＫＡＬＡＣ  ＭＸ−２７０、ＮＩＫＡＬＡＣ  ＭＸ−２７９、ＮＩＫＡＬＡＣ  ＭＷ−１００ＬＭ、ＮＩＫＡＬＡＣ  ＭＸ−７５０ＬＭ（以上、商品名、（株）三和ケミカル製）が挙げられる。これらを２種以上含有してもよい。
【００７９】
熱架橋剤は、樹脂１００重量部に対し、０．０１〜５０重量部含有することが好ましい。
【００８０】
前記ポリイミド前駆体、及びポリイミド樹脂溶液は、着色剤を含有していてもよい。着色剤を添加することで、樹脂膜の色味を調節することができる。
【００８１】
着色剤としては、染料、有機顔料、無機顔料等を用いることができるが、耐熱性、透明性の面から有機顔料が好ましい。中でも透明性が高く、耐光性、耐熱性、耐薬品性に優れたものが好ましい。代表的な有機顔料の具体的な例をカラ−インデックス（ＣＩ）ナンバ−で示すと、次のようなものが好ましく使用されるが、いずれもこれらに限定されるものではない。
【００８２】
黄色顔料の例としては、ピグメントイエロ−（以下ＰＹと略す）１２、１３、１７、２０、２４、８３、８６、９３、９５、１０９、１１０、１１７、１２５、１２９、１３７、１３８、１３９、１４７、１４８、１５０、１５３、１５４、１６６、１６８、１８５などが使用される。また、オレンジ色顔料の例としては、ピグメントオレンジ（以下ＰＯと略す）１３、３６、３８、４３、５１、５５、５９、６１、６４、６５、７１などが使用される。また、赤色顔料の例としては、ピグメントレッド（以下ＰＲと略す）９、４８、９７、１２２、１２３、１４４、１４９、１６６、１６８、１７７、１７９、１８０、１９２、２０９、２１５、２１６、２１７、２２０、２２３、２２４、２２６、２２７、２２８、２４０、２５４などが使用される。また、紫色顔料の例としては、ピグメントバイオレット（以下ＰＶと略す）１９、２３、２９、３０、３２、３７、４０、５０などが使用される。また、青色顔料の例としては、ピグメントブル−（以下ＰＢと略す）１５、１５：３、１５：４、１５：６、２２、６０、６４などが使用される。また、緑色顔料の例としては、ピグメントグリ−ン（以下ＰＧと略す）７、１０、３６、５８などが使用される。これらの顔料は、必要に応じて、ロジン処理、酸性基処理、塩基性処理などの表面処理をされていてもかまわない。
【００８３】
前記ポリイミド前駆体、及びポリイミド樹脂溶液は、無機フィラーを含有していてもよい。無機フィラーとしては、シリカ微粒子、アルミナ微粒子、チタニア微粒子、ジルコニア微粒子などが挙げられる。
【００８４】
無機フィラーの形状は特に限定されず、球状、楕円形状、偏平状、ロット状、繊維状などが挙げられる。
【００８５】
含有させた無機フィラーは光の散乱を防ぐため粒径が小さいことが好ましい。平均粒径は０．５〜１００ｎｍであり、０．５〜３０ｎｍの範囲が好ましい。
【００８６】
無機フィラーの含有量は、樹脂に対し、好ましくは１〜５０重量％、より好ましくは１０〜３０重量％である。含有量の増加に伴い、可とう性や耐折性が低下する。
【００８７】
前記樹脂ワニスに無機フィラーを含有させる方法としては、種々公知の方法を用いることができる。例えば、オルガノ無機フィラーゾルを樹脂ワニスと混合させることが挙げられる。オルガノ無機フィラーゾルは、有機溶剤に無機フィラーを３０重量％程度の割合で分散させたもので、有機溶剤としては、メタノール、イソプロパノール、ノルマルブタノール、エチレングリコール、メチルエチルケトン、メチルイソブチルケトン、プロピレングリコールモノメチルアセテート、プロピレングリコールモノメチルエーテル、Ｎ，Ｎ−ジメチルアセトアミド、Ｎ，Ｎ−ジメチルホルムアミド、Ｎ−メチル−２−ピロリドン、１，３−ジメチルイミダゾリジノン、ガンマブチルラクトンなどが挙げられる。
【００８８】
無機フィラーのポリイミド前駆体樹脂、及びポリイミド樹脂に対する分散性を向上させるために、オルガノ無機フィラーゾルをシランカップリング剤で処理してもよい。
【００８９】
エポキシ基を有するものとしては、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどが挙げられる。
【００９０】
アミノ基を有するものとしては、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシランなどが挙げられる。
【００９１】
オルガノ無機フィラーゾルのシランカップリング剤による処理方法としては、種々公知の方法を用いることができる。例えば、濃度を調整したオルガノ無機フィラーゾルにシランカップリング剤を添加し、室温〜８０℃で０．５〜２時間、撹拌することにより処理することができる。
【００９２】
＜ポリイミド樹脂膜の作製＞
以下では、ポリイミドを含む樹脂膜（以下「ポリイミド樹脂膜」）を製造する方法について説明する。
【００９３】
まず、樹脂ワニスを支持基板上に塗布する。樹脂ワニスには、前述の離型剤の他に、界面活性剤、熱架橋剤、着色剤、無機フィラー等が含まれていてもよい。支持基板としては特に規定はないが、支持基板の例としては無アルカリガラス、シリコンウエハー、セラミックス類、ガリウムヒ素、ソーダ石灰硝子などを用いることができる。
【００９４】
塗布方法は、例えば、スリットコート法、スピンコート法、スプレーコート法、ロールコート法、バーコート法などの方法があり、これらの手法を組み合わせて塗布してもかまわない。
【００９５】
次に、乾燥によって前記樹脂ワニス中の溶剤を除去する。乾燥はホットプレート、オーブン、赤外線、真空チャンバーなどを使用する。ホットプレートを用いる場合、プレート上に直接、もしくは、プレート上に設置したプロキシピン等の治具上に被加熱体を保持して加熱する。プロキシピンの材質としては、アルミニウムやステレンレス等の金属材料、あるいはポリイミド樹脂や“テフロン”（登録商標）等の合成樹脂があり、いずれの材質のプロキシピンを用いてもかまわない。プロキシピンの高さは、基板のサイズ、被加熱体である樹脂層の種類、加熱の目的等により様々であるが、例えば３００ｍｍ×３５０ｍｍ×０．７ｍｍのガラス基板上に塗布した樹脂層を加熱する場合、プロキシピンの高さは２〜１２ｍｍ程度が好ましい。
【００９６】
中でも、真空チャンバーを用いて真空乾燥させることが好ましく、真空乾燥後にさらに乾燥のための加熱を行ったり、真空乾燥しながら乾燥のための加熱を行ったりすることがさらに好ましい。これにより、乾燥処理時間の短縮が可能となり、さらに、均一な塗布膜を得ることができる。乾燥のための加熱の温度は被加熱体の種類や目的により様々であり、室温から１７０℃の範囲で１分から数時間行うことが好ましい。室温とは通常２０〜３０℃であるが好ましくは２５℃である。さらに、乾燥工程は同一の条件、又は異なる条件で複数回行ってもよい。
【００９７】
次に前記樹脂塗膜を熱硬化させ、１８０℃以上５００℃以下の範囲で加熱して樹脂膜に変換する。なお、熱硬化工程は、上記乾燥工程の後に何らかの工程を経てから行われても構わない。
【００９８】
熱硬化工程の雰囲気は特に限定されず、空気でも窒素やアルゴン等の不活性ガスでもよい。ただし、酸素濃度が高い雰囲気で焼成を行うと、酸化劣化により焼成膜が脆くなるなど、機械特性が低下する。このような、機械特性の低下を抑制するためには、酸素濃度が５％以下の雰囲気で加熱して熱硬化を行うことが好ましい。一方で、ｐｐｍオーダーでの酸素濃度管理は、製造現場では困難であることが多い。本発明の樹脂膜は、加熱硬化時の酸素濃度が５％以下であればより高い機械特性を保つことができるため好ましい。
【００９９】
前述の、第１の樹脂膜と第２の樹脂膜を有する積層膜は、上述の手順で支持基板上に第１の樹脂膜を作成し、続いて第２の樹脂溶液を塗布し、１層目と同様に乾燥、熱硬化を行い第２の樹脂膜を製膜することで作製することができる。
【０１００】
本発明の樹脂膜は、離型剤が多く存在する表面側とは反対側の面に有機ＥＬ素子を備えた有機ＥＬ素子基板や、離型剤が多く存在する表面側とは反対側の面にカラーフィルターを備えたカラーフィルター基板として利用できる。これらは、それぞれ離型剤が多く存在する表面側に支持基板を備えていてもよい。
【０１０１】
また本発明の樹脂膜は、フレキシブル表示デバイス、フレキシブル受光デバイスなどのフレキシブルデバイスにおけるフレキシブル基板として利用できる。例えば、ガラスなどの支持基板上に本発明の樹脂膜を作製し、離型剤が多く存在する表面側とは反対の面に有機ＥＬ素子を備えたフレキシブル有機ＥＬ素子基板、同様にしてカラーフィルターを備えたフレキシブルカラーフィルター等に利用できる。
【０１０２】
また、本発明の樹脂膜は少なくとも下記（１）〜（５）の工程を含む製造方法で作製することができる。
（１）支持基板上に前述の離型剤を含む樹脂ワニスを塗布する工程。
（２）前記（１）で塗布した樹脂ワニスを焼成して第１の樹脂膜を形成する工程。
（３）前記第１の樹脂膜上に更に樹脂ワニスを塗布する工程。
（４）前記（３）で塗布した樹脂ワニスを焼成して第２の樹脂膜を形成する工程。
（５）支持基板から前記第１の樹脂膜および前記第２の樹脂膜を剥離する工程。
【０１０３】
以下に例としてポリイミド樹脂を使用したフレキシブルＴＦＴ基板の作製方法を説明する。
【０１０４】
まず、前述した方法でガラス基板上にポリイミド樹脂膜を得る。次にポリイミド樹脂膜の上に、無機膜を形成する。
【０１０５】
無機膜としては、ポリイミド樹脂膜の少なくとも片面に、水蒸気や酸素などのガスの透過を抑制するためにガスバリア膜を形成することが好ましい。好ましいガスバリア膜としては、例えば、ケイ素、アルミニウム、マグネシウム、亜鉛、ジルコニウム、チタン、イットリウム、およびタンタルからなる群から選ばれる１種または２種以上の金属を主成分とする金属酸化物、ケイ素、アルミニウム、ホウ素の金属窒化物またはこれらの混合物を挙げることができる。中でも、ガスバリア性、透明性、表面平滑性、屈曲性、膜応力、コスト等の点からケイ素の酸化物、窒化物、または酸窒化物を主成分とすることが好ましい。これら無機のガスバリア膜は例えばスパッタリング法、真空蒸着法、イオンプレーティング法、プラズマＣＶＤ法等の気相中より材料を堆積させて膜を形成する気相堆積法により作製することができる。中でも、特に優れたガスバリア性が得られるという観点から、スパッタリング法が好ましい。また、無機ガスバリア膜の厚さは１０〜３００ｎｍであることが好ましく、３０〜２００ｎｍであることがさらに好ましい。高いガスバリア性を得るためには、無機膜の製膜温度は高い方が好ましく、３００℃以上が好ましく、より好ましくは４００℃以上、さらに好ましくは５００℃以上が好ましい。
【０１０６】
ＴＦＴを形成するための半導体層としては、アモルファスシリコン半導体、多結晶シリコン半導体、ＩｎＧａＺｎＯに代表される酸化物半導体、ペンタセンやポリチオフェンに代表される有機物半導体が挙げられる。例えば、本発明のポリイミド樹脂膜を基材として、ガスバリア膜、ゲート電極、ゲート絶縁膜、多結晶シリコン半導体層、エッチングストッパ膜、ソース・ドレイン電極を公知の方法によって順次形成してボトムゲート型ＴＦＴを作製する。
【０１０７】
上記の工程を経てポリイミド樹脂膜を利用したＴＦＴ基板を製造することができる。このようなＴＦＴ基板は、液晶デバイスや有機ＥＬ素子の駆動基板として用いることができる。特に有機ＥＬ素子用のＴＦＴ基板としては、電荷移動度の観点から、多結晶シリコンＴＦＴや酸化物ＴＦＴが好ましい。これらのＴＦＴの作製には、成膜温度として３５０℃が好ましく、さらに好ましくは４００℃以上、より好ましくは４５０℃以上が好ましい。
【０１０８】
更に本発明の樹脂膜を利用したフレキシブル有機ＥＬ素子基板は、前記（１）〜（４）の工程に加え、更に下記の工程を経て製造することができる。
（５）前記樹脂膜上に有機ＥＬ素子を形成する工程。
（６）支持基板から前記第１の樹脂膜および前記第２の樹脂膜を剥離する工程。
【０１０９】
以下に例としてフレキシブル有機ＥＬ素子基板の製造方法を説明する。
【０１１０】
前述したＴＦＴ基板に平坦化層を備える。平坦化膜の形成に使用する樹脂の例としては、エポキシ樹脂、アクリルエポキシ樹脂、アクリル樹脂、シロキサン樹脂又はポリイミド樹脂が挙げられる。さらに、Ａｌ／ＩＴＯなどからなる第一電極、第一電極の端部を被覆する絶縁膜を有し、正孔注入層、正孔輸送層、発光層、電子輸送層、電子注入層からなる白色有機ＥＬ発光層を設け、ＩＴＯなどからなる第二電極を形成し、封止膜を形成する。前記の工程を経て作製した後、支持基板から樹脂膜を剥離することによってフレキシブル有機ＥＬ素子基板を得ることができる。
【０１１１】
支持基板から第１の樹脂膜および第２の樹脂膜を剥離する工程では、樹脂膜に切り込みを入れて剥離することが好ましい。具体的な方法としては、例えば形成膜上の周囲に切り込みを入れて物理的に引っ張って剥離する方法、基板側からレーザー光を照射して形成膜上の周囲に切り込みを入れて剥離する方法、基板側から膜全面にレーザー光を照射して剥離する方法などが挙げられる。中でも装置や設備の観点で安価に剥離することが可能である、物理的に切り込みを入れる剥離方法が好ましい。ここで言う形成膜上の周囲についての規定範囲は特になく、切り込みを入れる場所によって樹脂膜の剥離性に影響を与えるものではない。
【０１１２】
本発明の樹脂膜のうち、可視光領域で高透過率を有するものは、カラーフィルター基材に好適に使用することができる。すなわち、本発明のポリイミド樹脂膜上にブラックマトリックスおよび着色画素を備えたカラーフィルターを得ることができる。
【０１１３】
本発明の樹脂膜を利用したフレキシブルカラーフィルターは、前記（１）〜（４）の工程に加え、更に下記の工程を経て製造することができる。
（５）前記樹脂膜上にブラックマトリックスを形成する工程。
（６）着色画素を形成する工程。
（７）支持基板から前記第１の樹脂膜および前記第２の樹脂膜を剥離する工程。
【０１１４】
以下に例としてポリイミド樹脂を使用したフレキシブルカラーフィルターの製造方法を説明する。
【０１１５】
まず前述した方法でガラス基板上に、第１層目として離型剤やその部分分解物を含むポリイミド樹脂膜を、第２層目として離型剤やその部分分解物を含まないポリイミド樹脂膜を有するポリイミド樹脂積層膜を得る。
【０１１６】
ブラックマトリックスは、黒色顔料を樹脂に分散した樹脂ブラックマトリックスであることが好ましい。黒色顔料の例としては、カーボンブラック、チタンブラック、酸化チタン、酸化窒化チタン、窒化チタン又は四酸化鉄が挙げられる。特に、カーボンブラック、チタンブラックが好適である。また赤顔料、緑顔料、青顔料を混合して黒色顔料として用いることもできる。
【０１１７】
樹脂ブラックマトリックスに使用する樹脂としては、細いパターンが形成し易いため、ポリイミド樹脂が好ましい。ポリイミド樹脂は、酸無水物とジアミンとから合成されたポリアミック酸を、パターン加工後に熱硬化してポリイミド樹脂とすることが好ましい。
酸無水物、ジアミンおよび溶剤の例としては、前述のポリイミド樹脂で挙げたものを用いることができる。
【０１１８】
樹脂ブラックマトリックスに使用する樹脂としては、感光性アクリル樹脂を用いることもできる。黒色顔料分散した、アルカリ可溶性のアクリル樹脂、光重合性モノマーおよび高分子分散剤および添加剤からなる。
【０１１９】
アルカリ可溶性樹脂の例としては、不飽和カルボン酸とエチレン性不飽和化合物との共重合体が挙げられる。不飽和カルボン酸の例としては、アクリル酸、メタクリル酸、イタコン酸、クロトン酸、マレイン酸、フマル酸、ビニル酢酸又は酸無水物が挙げられる。
【０１２０】
光重合性モノマーの例としては、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート又はジペンタエリスリトールペンタ（メタ）アクリレートが挙げられる。
【０１２１】
光重合開始剤の例としては、ベンゾフェノン、Ｎ，Ｎ’−テトラエチル−４，４’−ジアミノベンゾフェノン、４−メトキシ−４’−ジメチルアミノベンゾフェノン、２，２−ジエトキシアセトフェノン、α−ヒドロキシイソブチルフェノン、チオキサントン又は２−クロロチオキサントンが挙げられる。
【０１２２】
感光性アクリル樹脂を溶解するための溶媒の例としては、プロピレングリコールモノメチルエーテルアセテート、プロピレングリコールモノエチルエーテルアセテート、アセト酢酸エチル、メチル−３−メトキシプロピオネート、エチル−３−エトキシプロピオネート、メトキシブチルアセテート又は３−メチル−３−メトキシブチルアセテートが挙げられる。
【０１２３】
前記樹脂膜の上に、黒色顔料を分散したポリアミック酸からなる樹脂ブラックマトリックス用黒色樹脂組成物をスピンコーター又はダイコーター等の方法でキュア後の膜厚が１μｍになるように塗布し、６０Ｐａ以下まで減圧乾燥した後に、１１０〜１４０℃の熱風オーブン又はホットプレートでセミキュアを行う。
【０１２４】
ポジ型レジストをスピンコーター又はダイコーター等の方法で、プリベーク後の膜厚が１．２μｍになるように塗布後、８０Ｐａまで減圧乾燥を行い、８０〜１１０℃の熱風オーブン又はホットプレートでプリベークを行い、レジスト膜を形成する。その後、プロキシミティ露光機又はプロジェクション露光機等により、フォトマスクを介して紫外線により選択的に露光を行った後、１．５〜３重量％の水酸化カリウム又はテトラメチルアンモニウムヒドロキシド等のアルカリ現像液に２０〜３００秒浸漬することにより露光部を除去する。剥離液を用いてポジレジストを剥離後、２００〜３００℃の熱風オーブン又はホットプレートで１０〜６０分加熱することで、ポリアミック酸をポリイミドに転換させることで、前記樹脂膜に黒色顔料を分散した樹脂ブラックマトリックスを形成する。なお、感光性樹脂で形成する場合は、ポジ型レジストを塗布することなく露光、現像を行うことができる。
【０１２５】
樹脂ブラックマトリックスを形成した後に、着色画素を形成する。着色画素は、赤、緑、青の３色の着色画素からなる。また３色の着色画素に加えて、無色透明または、ごく薄く薄着した第４色の画素を形成することで、表示装置の白色表示の明るさを向上させることもできる。
【０１２６】
カラーフィルターの着色画素は、着色剤として顔料または染料を含む樹脂が用いることができる。
【０１２７】
赤の着色画素に使用する顔料の例としては、ＰＲ２５４、ＰＲ１４９、ＰＲ１６６、ＰＲ１７７、ＰＲ２０９、ＰＹ１３８、ＰＹ１５０又はＰＹＰ１３９が挙げられ、緑の着色画素に使用する顔料の例としては、ＰＧ７、ＰＧ３６、ＰＧ５８、ＰＧ３７、ＰＢ１６、ＰＹ１２９、ＰＹ１３８、ＰＹ１３９、ＰＹ１５０又はＰＹ１８５が挙げられ、青の着色画素に使用する顔料の例としては、ＰＢ１５：６又はＰＶ２３が挙げられる。
【０１２８】
青色染料の例としては、Ｃ．Ｉ．ベイシックブルー（ＢＢ）５、ＢＢ７、ＢＢ９又はＢＢ２６が挙げられ、赤色染料の例としては、Ｃ．Ｉ．アシッドレッド（ＡＲ）５１、ＡＲ８７又はＡＲ２８９が挙げられる。
【０１２９】
赤緑青の着色画素に使用する樹脂の例としては、アクリル系樹脂、エポキシ系樹脂又はポリイミド系樹脂が挙げられるが、カラーフィルターの製造コストを安くできるため、感光性アクリル系樹脂が好ましい。感光性アクリル系樹脂は、アルカリ可溶性樹脂、光重合性モノマーおよび光重合開始剤を含有することが一般的である。
【０１３０】
アルカリ可溶性樹脂の例としては、不飽和カルボン酸とエチレン性不飽和化合物との共重合体が挙げられる。不飽和カルボン酸の例としては、アクリル酸、メタクリル酸、イタコン酸、クロトン酸、マレイン酸、フマル酸、ビニル酢酸又は酸無水物が挙げられる。
【０１３１】
光重合性モノマーの例としては、トリメチロールプロパントリ（メタ）アクリレート、ペンタエリスリトールトリ（メタ）アクリレート、トリアクリルホルマール、ペンタエリスリトールテトラ（メタ）アクリレート、ジペンタエリスリトールヘキサ（メタ）アクリレート又はジペンタエリスリトールペンタ（メタ）アクリレートが挙げられる。
【０１３２】
光重合開始剤の例としては、ベンゾフェノン、Ｎ，Ｎ’−テトラエチル−４，４’−ジアミノベンゾフェノン、４−メトキシ−４’−ジメチルアミノベンゾフェノン、２，２−ジエトキシアセトフェノン、α−ヒドロキシイソブチルフェノン、チオキサントン又は２−クロロチオキサントンが挙げられる。
【０１３３】
感光性アクリル系樹脂を溶解するための溶媒の例としては、プロピレングリコールモノメチルエーテルアセテート、プロピレングリコールモノエチルエーテルアセテート、アセト酢酸エチル、メチル−３−メトキシプロピオネート、エチル−３−エトキシプロピオネート、メトキシブチルアセテート又は３−メチル−３−メトキシブチルアセテートが挙げられる。
【０１３４】
カラーフィルターの着色画素は、着色剤と樹脂とを用いて作製する。着色剤として顔料を使用する場合には、顔料に高分子分散剤および溶媒を混合して分散処理を行った後、アルカリ可溶性樹脂、モノマーおよび光重合開始剤等を添加して作製する。一方、着色剤として染料を使用する場合には、染料に溶媒、アルカリ可溶性樹脂、モノマーおよび光重合性開始剤等を添加して作製する。この場合の全固形分は、樹脂成分である高分子分散剤、アルカリ可溶性樹脂およびモノマーと、着色剤との合計である。
【０１３５】
得られた着色剤組成物を、樹脂ブラックマトリックスが形成された透明基板上に、スピンコーター又はダイコーター等の方法で加熱処理後の膜厚が０．８〜３．０μｍの目的の膜厚になるように塗布後、８０Ｐａまで減圧乾燥を行い、８０〜１１０℃の熱風オーブン又はホットプレートでプリベークを行い、着色剤の塗膜を形成する。
【０１３６】
次に、プロキシミティ露光機又はプロジェクション露光機等によりフォトマスクを介して、紫外線等により選択的に露光を行う。その後、０．０２〜１重量％の水酸化カリウム又はテトラメチルアンモニウムヒドロキシド等のアルカリ現像液に２０〜３００秒浸漬することにより未露光部を除去する。得られた塗膜パターンを１８０〜２５０℃の熱風オーブン又はホットプレートで５〜４０分加熱処理することで、着色画素を形成する。着色画素の色毎に作製した着色剤組成物を使用して、上記のようなパターニング工程を赤の着色画素、緑の着色画素および青の着色画素について順次行う。
【０１３７】
前記樹脂膜とブラックマトリックス／着色画素層の間に、前述したガスバリア膜を形成してもよい。
【０１３８】
さらに、前記カラーフィルターに平坦化膜を設けてもよい。平坦化膜の形成に使用する樹脂の例としては、エポキシ樹脂、アクリルエポキシ樹脂、アクリル樹脂、シロキサン樹脂又はポリイミド樹脂が挙げられる。平坦化膜の膜厚としては、表面が平坦になる膜厚が好ましく、０．５〜５．０μｍがより好ましく、１．０〜３．０μｍがさらに好ましい。
【０１３９】
前記カラーフィルターの剥離方法は前述したように、樹脂膜の周囲に切り込みを入れて剥離することが好ましい。
【０１４０】
上記の工程を経て前記樹脂膜を利用したフレキシブルカラーフィルターを製造することができる。なお、着色画素のパターンニングの順序は特に限定されない。
【０１４１】
本発明の樹脂膜は、液晶ディスプレイ、有機ＥＬディスプレイ、電子ペーパーといった表示デバイス、カラーフィルター、タッチパネル、太陽電池、ＣＭＯＳなどの受光デバイス等に使用することができる。特にこれらの表示デバイスや受光デバイスを、折り曲げ可能なフレキシブルデバイスとして活用する上で、本発明のフレキシブル基板が好ましく用いられる。
【０１４２】
フレキシブルデバイスの製造工程の一例としては、基板上に形成した樹脂膜の上に、表示デバイスや受光デバイスに必要な回路を形成し、前述のように切り込みを入れて物理的に剥がして樹脂膜を基板から剥離することが挙げられる。
【０１４３】
中でも本発明の樹脂膜上にフレキシブル有機ＥＬを備えたものを好適に用いることができる。
【０１４４】
また、前記表示デバイスや受光デバイスにおいても、本発明のフレキシブル基板を利用したカラーフィルターを備えたものとすることもできる。例えば、本発明のフレキシブル基板を利用したカラーフィルターに発光デバイスを貼り合わせることにより、フルカラー表示のフレキシブル表示デバイスを得ることができる。特に、本発明のフレキシブル基板を利用した有機ＥＬ素子とカラーフィルターを組み合わせたフレキシブル有機ＥＬディスプレイが好ましい。
【実施例】
【０１４５】
以下実施例等をあげて本発明を説明するが、本発明はこれらの例によって限定されるものではない。
【０１４６】
（１）離型剤の分布プロファイル確認
ＴＯＦ．ＳＩＭＳ５（ＩＯＮ−ＴＯＦ製）を用い、ポリイミド樹脂膜中の離型剤の分布プロファイルを測定した。測定膜は、ポリイミド樹脂膜を作製した後、切り込みを入れてピンセットで剥離し、剥離面側から測定を行った。測定は剥離面から１０μｍの深さまで行った。
【０１４７】
（２）光透過率（Ｔ）の測定
紫外可視分光光度計（（株）島津製作所製  ＭｕｌｔｉＳｐｅｃ１５００）を用い、４００ｎｍにおける光透過率を測定した。
【０１４８】
（３）剥離性の評価
デジタルフォースゲージ（ＳＨＩＭＰＯ製ＦＧＮ−５Ｂ）を用いて剥離強度［Ｎ／ｃｍ］を測定した。なお測定は１水準に対して５回行い、その平均値を剥離強度の値とした。
【０１４９】
（４）クラック評価
作製した樹脂膜を光学顕微鏡（Ｎｉｋｏｎ（製）、ＯＰＴＩＰＨＯＴ３００）を用いて目視で１００枚観察を行った。
【０１５０】
（５）カラーフィルターの剥離評価
作製したカラーフィルターの端から５ｍｍの周囲に切り込みを入れて、ガラス基板から物理的に剥離し、光学顕微鏡（Ｎｉｋｏｎ（製）、ＯＰＴＩＰＨＯＴ３００）を用いて目視で１０００画素観察を行った。
【０１５１】
（６）白色発光型有機ＥＬ素子の剥離評価
作製した白色発光型有機ＥＬ素子の端から５ｍｍの周囲に切り込みを入れて物理的に引っ張ってガラス基板から有機ＥＬ素子を剥離し、光学顕微鏡（Ｎｉｋｏｎ（製）、ＯＰＴＩＰＨＯＴ３００）を用いて目視で１０００素子観察を行った。
【０１５２】
合成例１：ポリイミド前駆体溶液（I）の合成
乾燥窒素気流下、２００ｍＬ４つ口フラスコに３，３’，４，４’−ビフェニルテトラカルボン酸二無水物１５．８１３７ｇ（５３．７ｍｍｏｌ）、ｔｒａｎｓ−１，４−ジアミノシクロへキサン６．１３７５ｇ（５３．７ｍｍｏｌ）、Ｎ−メチル−２−ピロリドン１００ｇを入れて６５℃で加熱撹拌した。６時間後、冷却してポリイミド前駆体溶液（I）とした。
【０１５３】
調製例１：ポリイミド前駆体溶液（II）の調製
合成例１で合成したポリイミド前駆体溶液（I）の固形分に対してミリスチルアルコール（ＮＭＰで５重量％希釈にして使用）を０．５重量％混合してポリイミド前駆体溶液（ＩＩ）を得た。
【０１５４】
実施例１
［１］ポリイミド樹脂膜（１層目）の作製
５０ｍｍ×５０ｍｍ×１．１ｍｍ厚のガラス基板（テンパックス）上に、スピンコーター（ミカサ（株）製、ＭＳ−Ａ２００）を用いて調製例１のポリイミド前駆体溶液（II）を塗布した。その後１４０℃のホットプレートで４分間加熱を行った。樹脂膜／基板の温度が室温に下がった後、窒素気流下（酸素濃度２０ｐｐｍ以下）３００℃に加熱したイナートオーブン（光洋サーモシステム（株）製  ＩＮＨ−２１ＣＤ）で３０分間加熱し、膜厚１μｍのポリイミド樹脂膜を作製した。
【０１５５】
［２］ポリイミド樹脂膜（２層目）の作製
［１］で作製したポリイミド樹脂膜上にスピンコーター（ミカサ（株）製、ＭＳ−Ａ２００）を用いて合成例１のポリイミド前駆体溶液（I）を塗布した。その後１４０℃のホットプレートで４分間加熱を行った。樹脂膜／基板の温度が室温に下がった後、窒素気流下（酸素濃度２０ｐｐｍ以下）３００℃に加熱したイナートオーブン（光洋サーモシステム（株）製  ＩＮＨ−２１ＣＤ）で３０分間加熱し、膜厚９μｍのポリイミド樹脂膜（２層目）を作製した。
【０１５６】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１５７】
実施例２
調製例１において、ミリスチルアルコールをステアリルアルコール０．５重量％に変えたこと以外、実施例１と同様にして、ポリイミド樹脂膜を作製した。
【０１５８】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１５９】
実施例３
調製例１において、ミリスチルアルコールをラウリン酸０．５重量％に変えたこと以外、実施例１と同様にして、ポリイミド樹脂膜を作製した。
【０１６０】
２層のポリイミド樹脂膜をガラス基板から剥離してＴＯＦ−ＳＩＭＳで分析した結果、２次イオンＣ１１Ｈ２３ＣＯＯ−のピークが見られた。前記ピークはガラス基板と接していた側の表面を起算として深さ０．０８μｍまでの間と、０．８μｍから１μｍの間にかけて存在した。
【０１６１】
実施例４
調製例１において、ミリスチルアルコールをミリスチン酸０．５重量％に変えたこと以外、実施例１と同様にして、ポリイミド樹脂膜を作製した。
【０１６２】
２層のポリイミド樹脂膜をガラス基板から剥離してＴＯＦ−ＳＩＭＳで分析した結果、２次イオンＣ１３Ｈ２７ＣＯＯ−のピークが見られた。前記ピークはガラス基板と接していた側の表面を起算として深さ０．０８μｍまでの間と、０．８μｍから１μｍの間にかけて存在した。
【０１６３】
実施例５
調製例１において、ミリスチルアルコールをステアリン酸０．５重量％に変えたこと以外、実施例１と同様にして、ポリイミド樹脂膜を作製した。
【０１６４】
２層のポリイミド樹脂膜をガラス基板から剥離してＴＯＦ−ＳＩＭＳで分析した結果、２次イオンＣ１７Ｈ３５ＣＯＯ−のピークが見られた。前記ピークはガラス基板と接していた側の表面を起算として深さ０．０８μｍまでの間と、０．８μｍから１μｍの間にかけて存在した。
【０１６５】
実施例６
調製例１において、ミリスチルアルコールをエマルミン４０（ポリオキシエチレンオレイルエーテルおよびポリオキシエチレンセチルエーテル（三洋化成工業（株）製））０．５重量％に変えたこと以外、実施例１と同様にして、ポリイミド樹脂膜を作製した。
【０１６６】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１６７】
実施例７
調製例１において、ミリスチルアルコールをＦ４４４（フルオロアルキルエチレンオキシド付加物（ＤＩＣ（株）製））０．５重量％に変えたこと以外、実施例１と同様にして、ポリイミド樹脂膜を作製した。
【０１６８】
２層のポリイミド樹脂膜をガラス基板から剥離してＴＯＦ−ＳＩＭＳで分析した結果、２次イオンＣＦ＋、ＣＦ３＋、Ｆ−、ＣＦ−、ＣＦ３−などのピークが見られた。前記ピークはガラス基板と接していた側の表面を起算として深さ０．０８μｍまでの間と、０．８μｍから１μｍの間にかけて存在した。
【０１６９】
実施例８
調製例１において、ミリスチルアルコールをラウリルベンゼンスルホン酸０．５重量％に変えたこと以外、実施例１と同様にして、ポリイミド樹脂膜を作製した。
【０１７０】
２層のポリイミド樹脂膜をガラス基板から剥離してＴＯＦ−ＳＩＭＳで分析した結果、２次イオンＣ８Ｈ７ＳＯ３−、Ｃ１８Ｈ２９ＳＯ３−のピークが見られた。前記ピークはガラス基板と接していた側の表面を起算として深さ０．０８μｍまでの間と、０．８μｍから１μｍの間にかけて存在した。
【０１７１】
実施例９
調製例１において、ミリスチルアルコールをラウリルベンゼンスルホン酸ナトリウム０．５重量％に変えたこと以外、実施例１と同様にして、ポリイミド樹脂膜を作製した。
【０１７２】
２層のポリイミド樹脂膜をガラス基板から剥離してＴＯＦ−ＳＩＭＳで分析した結果、２次イオンＣ８Ｈ７ＳＯ３−、Ｃ１８Ｈ２９ＳＯ３−のピークが見られた。前記ピークはガラス基板と接していた側の表面を起算として深さ０．０８μｍまでの間と、０．８μｍから１μｍの間にかけて存在した。
【０１７３】
実施例１０
調製例１において、ミリスチルアルコールの混合量を０．０１重量％に変えたこと以外、実施例１と同様にして、ポリイミド樹脂膜を作製した。
【０１７４】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１７５】
実施例１１
調製例１において、ミリスチルアルコールの混合量を０．１重量％に変えたこと以外、実施例１と同様にして、ポリイミド樹脂膜を作製した。
【０１７６】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１７７】
実施例１２
調製例１において、ミリスチルアルコールの混合量を１重量％に変えたこと以外、実施例１と同様にして、ポリイミド樹脂膜を作製した。
【０１７８】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１７９】
実施例１３
調製例１において、ミリスチルアルコールの混合量を５重量％に変えたこと以外、実施例１と同様にして、ポリイミド樹脂膜を作製した。
【０１８０】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１８１】
実施例１４
調製例１において、ミリスチルアルコールの混合量を１０重量％に変えたこと以外、実施例１と同様にして、ポリイミド樹脂膜を作製した。
【０１８２】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１８３】
実施例１５
調製例１において、ミリスチルアルコールの混合量を２０重量％に変えたこと以外、実施例１と同様にして、ポリイミド樹脂膜を作製した。
【０１８４】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１８５】
実施例１６
調製例１において、ミリスチルアルコールの混合量を２５重量％に変えたこと以外、実施例１と同様にして、ポリイミド樹脂膜を作製した。
【０１８６】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１８７】
実施例１７
調製例１において、１層目の膜厚を０．５μｍに変えたこと以外、実施例１と同様にして、ポリイミド樹脂膜を作製した。
【０１８８】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．３μｍから０．５μｍの間にかけて存在した。
【０１８９】
実施例１８
調製例１において、１層目の膜厚を２μｍに変えたこと以外、実施例１と同様にして、ポリイミド樹脂を作製した。
【０１９０】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、１．８μｍから２．０μｍの間にかけて存在した。
【０１９１】
実施例１９
調製例１において、２層目の膜厚を２４μｍに変えたこと以外、実施例１と同様にして、ポリイミド樹脂を作製した。
【０１９２】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１９３】
実施例２０
調製例１において、２層目の膜厚を４９μｍに変えたこと以外、実施例１と同様にして、ポリイミド樹脂を作製した。
【０１９４】
２層のポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、０．８μｍから１μｍの間にかけて存在した。
【０１９５】
比較例１
５０ｍｍ×５０ｍｍ×１．１ｍｍ厚のガラス基板（テンパックス）上に、スピンコーター（ミカサ（株）製、ＭＳ−Ａ２００）を用いて合成例１のポリイミド前駆体溶液（Ｉ）を塗布した。その後１４０℃のホットプレートで４分間加熱を行った。樹脂膜／基板の温度が室温に下がった後、窒素気流下（酸素濃度２０ｐｐｍ以下）３００℃に加熱したイナートオーブン（光洋サーモシステム（株）製  ＩＮＨ−２１ＣＤ）で３０分間加熱し、膜厚１０μｍのポリイミド樹脂膜（単層）を作製した。
【０１９６】
このポリイミド樹脂膜は、離型剤を含有していないため、ＴＯＦ−ＳＩＭＳで分析した結果離型剤由来の２次イオンのピークは検出されなかった。
【０１９７】
比較例２
調製例１において、ミリスチルアルコールの混合量を０．５重量％とし、１層目の膜厚を１０μｍとし、２層目を形成しなかったこと以外、実施例１と同様にして、ポリイミド樹脂膜を作製した。
【０１９８】
このポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、９．８μｍから１０μｍの間にかけて存在した。離型剤は樹脂膜の両方の表面側において同程度に存在した。
【０１９９】
比較例３
調製例１において、ミリスチルアルコールの混合量を２．５重量％とし、１層目の膜厚を１０μｍとし、２層目を形成しなかったこと以外、実施例１と同様にして、ポリイミド樹脂膜を作製した。
【０２００】
このポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、９．８μｍから１０μｍの間にかけて存在した。離型剤は樹脂膜の両方の表面側において同程度に存在した。
【０２０１】
比較例４
調製例１において、ミリスチルアルコールの混合量を０．５重量％とし、１層目の膜厚を５０μｍとし、２層目を形成しなかったこと以外、実施例１と同様にして、ポリイミド樹脂膜を作製した。
【０２０２】
このポリイミド樹脂膜をガラス基板から剥離してＴＯＦ−ＳＩＭＳで分析した結果、２次イオンＣ４Ｈ９＋、Ｃ３Ｈ７＋のピークが見られた。前記ピークはガラス基板と接していた側の表面を起算として深さ０．０８μｍまでの間と、４９．８μｍから５０μｍの間にかけて存在した。離型剤は樹脂膜の両方の表面側において同程度に存在した。
【０２０３】
各実施例、比較例のポリイミド樹脂膜について前述の方法で光透過率（Ｔ）の測定、剥離性の評価およびクラック評価を行った。その結果を、表１〜２に示す。
【０２０４】
【表１】
2015227418.tif 000003
【０２０５】
【表２】
2015227418.tif 000004
【０２０６】
実施例１〜１８のポリイミド樹脂膜では、剥離性が良好で膜の透明性も高い結果となった。比較例２〜３のポリイミド樹脂膜については剥離性が良好であったが、樹脂膜全体に離型剤が存在するため透過率が低い結果となった。また実施例２０のようなポリイミド樹脂膜が厚い膜の場合でも、比較例４と比較すると剥離性が同程度で透明性が向上した。
【０２０７】
比較例１では、離型剤が含まれないので、剥離性が不良となった。
【０２０８】
クラック評価においては、実施例１６にのみ一部の樹脂膜にクラックが発生した。離型剤の含有量が多くなり、樹脂との相溶性が悪化したものと考えられる。
【０２０９】
合成例２；ポリイミド前駆体溶液（III）の合成
４，４’−ジアミノフェニルエーテル（０．３０モル当量）、パラフェニレンジアミン（０．６５モル当量）およびビス（３−アミノプロピル）テトラメチルジシロキサン（０．０５モル当量）を、８５０ｇのγ−ブチロラクトンおよび８５０ｇのＮ−メチル−２−ピロリドンと共に仕込み、３，３’，４，４’−オキシジフタルカルボン酸二無水物（０．９９７５モル当量）を添加し、８０℃で３時間反応させた。無水マレイン酸（０．０２モル当量）を添加し、更に８０℃で１時間反応させ、ポリイミド前駆体溶液（III）（樹脂の濃度２０重量％）を得た。
【０２１０】
調製例２；ブラックマトリックスを形成するための黒色樹脂組成物の作製
合成例２のポリイミド前駆体溶液（III）２５０ｇに、５０ｇのカーボンブラック（ＭＡ１００；三菱化学（株）製）および２００ｇのＮ−メチル−２−ピロリドンを混合し、ダイノーミルＫＤＬ−Ａを用いて、直径０．３ｍｍのジルコニアビーズを使用して、３２００ｒｐｍで３時間の分散処理を行い、黒色樹脂分散液を得た。
【０２１１】
この黒色分散液を５０ｇに、４９．９ｇのＮ−メチル−２−ピロリドンおよび０．１ｇの界面活性剤（ＬＣ９５１；楠本化学（株）製）を添加して、非感光性の黒色樹脂組成物を得た。
【０２１２】
調製例３：感光性カラーレジストの作製
ピグメントレッドＰＲ１７７、８．０５ｇを３−メチル−３−メトキシブタノール５０ｇとともに仕込み、ホモジナイザーを用い、７０００ｒｐｍで５時間分散後、ガラスビーズを濾過し、除去した。アクリル共重合体溶液（ダイセル化学工業（株）製“サイクロマー”Ｐ、ＡＣＡ−２５０、４３ｗｔ％溶液）７０．００ｇ、多官能モノマーとしてペンタエリスリトールテトラメタクリレート３０．００ｇ、光重合開始剤として“イルガキュア”３６９、１５．００ｇにシクロペンタノン２６０．００ｇを加えた濃度２０重量％の感光性アクリル樹脂溶液（ＡＣ）１３４．７５ｇを加え、感光性赤レジストを得た。同様にして、ピグメントグリーンＰＧ３８とピグメントイエローＰＹ１３８からなる感光性緑レジスト、ピグメントブルーＰＢ１５：６からなる感光性青レジストを得た。
【０２１３】
実施例２１  カラーフィルターの作製（図１）
［１］ポリイミド樹脂膜の作製
３００ｍｍ×４００ｍｍ×０．７ｍｍ厚のガラス基板１（ＡＮ１００（旭硝子（株）））に、１４０℃×１０分のプリベーク後の厚さが１５±０．５μｍになるように実施例１で使用したポリイミド前駆体溶液（II）をスピン塗布した。その後、送風乾燥器を用いて１４０℃×１０分のプリベーク処理を行った。プリベーク膜を３５０℃に加熱したイナートオーブンに直接投入し、窒素気流下（酸素濃度２０ｐｐｍ以下）で３０分間保持し、５℃／ｍｉｎで５０℃まで冷却しポリイミド樹脂膜２（ガラス基板上）を作製した。
【０２１４】
同様の手順で、前記ポリイミド樹脂膜の上にポリイミド前駆体溶液（I）を塗布し、ポリイミド樹脂膜３を作製した。ポリイミド樹脂膜の厚さはそれぞれ実施例１と同じ条件で作製した。
【０２１５】
［２］樹脂ブラックマトリクスの作製
上記で作製したガラス基板上のポリイミド樹脂膜に調整例２で作製した黒色樹脂組成物をスピン塗布し、ホットプレートで１３０℃、１０分間乾燥し、黒色の樹脂塗膜を形成した。ポジ型フォトレジスト（シプレー社製、“ＳＲＣ−１００”）をスピン塗布、ホットプレートで１２０℃、５分間プリベークし、超高圧水銀灯を用いて１００ｍＪ／ｃｍ２紫外線照射してマスク露光した後、２．３８％のテトラメチルアンモニウムヒドロキシド水溶液を用いて、フォトレジストの現像と黒色の樹脂塗膜のエッチングを同時に行い、パターンを形成、メチルセロソルブアセテートでレジスト剥離し、ホットプレートで２８０℃、１０分間加熱させることでイミド化させ、ポリイミド樹脂にカーボンブラックを分散した樹脂ブラックマトリクス４を形成した。ブラックマトリクスの厚さを測定したところ、１．４μｍであった。
【０２１６】
［３］着色層の作製
［１］、［２］と同様に作製した、ブラックマトリクスがパターン加工されたガラス基板上のポリイミド樹脂膜に熱処理後のブラックマトリクス開口部での膜厚が２．０μｍになるようにスピナーの回転数を調整し、調製例３で調整した感光性赤レジストをポリイミド膜上に塗布、ホットプレートで１００℃、１０分間プリベークすることにより、赤色着色層を得た。次に、キャノン（株）製、紫外線露光機“ＰＬＡ−５０１１”を用い、ブラックマトリクス開口部とブラックマトリクス上の一部の領域についてアイランド状に光が透過するクロム製フォトマスクを介して、１００ｍＪ／ｃｍ２（３６５ｎｍの紫外線強度）で露光した。露光後に０．２％のテトラメチルアンモニウムヒドロキシド水溶液からなる現像液に浸漬を行い現像し、続いて純水洗浄後、２３０℃のオーブンで３０分間加熱処理し、赤画素５Ｒを作製した。同様にして、調製例３で調整した感光性緑レジストからなる緑画素５Ｇ、感光性青レジストからなる青画素５Ｂを作製し、ガラス基板上に作製されたポリイミド基板カラーフィルターを（図１）得た。
【０２１７】
実施例２２
実施例２１において、ポリイミド樹脂膜を実施例７と同じ条件で作製したこと以外、同様にしてカラーフィルターを作製した。
【０２１８】
実施例２３
実施例２１において、ポリイミド樹脂膜を実施例１０と同じ条件で作製したこと以外、同様にしてカラーフィルターを作製した。
【０２１９】
実施例２４
実施例２１において、ポリイミド樹脂膜を実施例１１と同じ条件で作製したこと以外、同様にしてカラーフィルターを作製した。
【０２２０】
実施例２５
実施例２１において、ポリイミド樹脂膜を実施例１２と同じ条件で作製したこと以外、同様にしてカラーフィルターを作製した。
【０２２１】
実施例２６
実施例２１において、ポリイミド樹脂膜を実施例１３と同じ条件で作製したこと以外、同様にしてカラーフィルターを作製した。
【０２２２】
実施例２７
実施例２１において、ポリイミド樹脂膜を実施例１４と同じ条件で作製したこと以外、同様にしてカラーフィルターを作製した。
【０２２３】
実施例２８
実施例２１において、ポリイミド樹脂膜を実施例１５と同じ条件で作製したこと以外、同様にしてカラーフィルターを作製した。
【０２２４】
実施例２９
実施例２１において、ポリイミド樹脂膜を実施例１６と同じ条件で作製したこと以外、同様にしてカラーフィルターを作製した。
【０２２５】
比較例５
実施例２１において、ポリイミド樹脂膜を比較例１と同じ条件で作製したこと以外、同様にしてカラーフィルターを作製した。
【０２２６】
比較例６
実施例２１において、ポリイミド樹脂膜を比較例２と同じ条件で作製したこと以外、同様にしてカラーフィルターを作製した。
【０２２７】
比較例７
実施例２１において、ポリイミド樹脂膜を比較例３と同じ条件で作製したこと以外、同様にしてカラーフィルターを作製した。
【０２２８】
各実施例、比較例のカラーフィルターについて前述の方法で剥離評価を行った。結果を表３に示す。
【０２２９】
【表３】
2015227418.tif 000005
【０２３０】
実施例２１〜２９の組成においては欠け、歪み、はじき、混色などの問題は特になく、良好なカラーフィルターを得ることができた。比較例６および７の組成においては、画素に欠落が見られた。これは、脱ガス量が実施例２１〜２９の組成に比べて増加しているため、発泡等により画素に欠落が出たことが考えられる。また、比較例５に関しては、剥離性が悪く、ガラス基板からの剥離が困難だったため、評価は不可能であった。
【０２３１】
実施例３０  ポリイミド基板白色発光型有機ＥＬ素子の作製（図２）
［１］ポリイミド樹脂膜の作製
３００ｍｍ×４００ｍｍ×０．７ｍｍ厚のガラス基板１（ＡＮ１００（旭硝子（株）））に、１４０℃×１０分のプリベーク後の厚さが１５±０．５μｍになるように実施例１で使用したポリイミド前駆体溶液（II）をスピン塗布した。その後、送風乾燥器を用いて１４０℃×１０分のプリベーク処理を行った。プリベーク膜を３５０℃に加熱したイナートオーブンに直接投入し、窒素気流下（酸素濃度２０ｐｐｍ以下）で３０分間保持し、５℃／ｍｉｎで５０℃まで冷却しポリイミド樹脂膜２（ガラス基板上）を作製した。
【０２３２】
同様の手順で、前記ポリイミド樹脂膜の上にポリイミド前駆体溶液（I）を塗布し、ポリイミド樹脂膜３を作製したポリイミド樹脂膜の厚さはそれぞれ実施例１と同じ条件で作製した。
【０２３３】
［２］ＴＦＴ基板の作製
上記の方法で作製したポリイミド樹脂膜（ガラス基板上）に、プラズマＣＶＤ法を用いてＳｉＯから成る無機ガスバリア膜１３を製膜した。その後、ボトムゲート型のＴＦＴ１２を形成し、このＴＦＴを覆う状態でＳｉ３Ｎ４から成る絶縁膜（図示せず）を形成した。次に、この絶縁膜に、コンタクトホールを形成した後、このコンタクトホールを介してＴＦＴに接続される配線（高さ１．０μｍ、図示せず）を絶縁膜上に形成した。この配線は、ＴＦＴ間または、後の工程で形成される有機ＥＬ素子とＴＦＴとを接続するためのものである。
【０２３４】
さらに、配線の形成による凹凸を平坦化するために、配線による凹凸を埋め込む状態で絶縁膜上へ平坦化層６を形成した。平坦化層の形成は、感光性ポリイミドワニスを基板上にスピンコートし、ホットプレート上でプリベーク（１２０℃×３分間）した後、所望のパターンのマスクを介して露光、現像し、空気フロー下において２３０℃で６０分間加熱処理することにより行った。ワニスを塗布する際の塗布性は良好で、露光、現像、加熱処理の後に得られた平坦化層にはしわやクラックの発生は認められなかった。さらに、配線の平均段差は５００ｎｍ、作製した平坦化膜には５μｍ四方のコンタクトホールが形成され、厚さは約２μｍであった。
【０２３５】
［３］白色発光型有機ＥＬ素子の作製
得られた平坦化層６上に、有機ＥＬ素子を形成した。まず、平坦化層上に、ＩＴＯからなる第一電極７を、コンタクトホールを介して配線（図示せず）に接続させて形成した。その後、レジストを塗布、プリベークし、所望のパターンのマスクを介して露光し、現像した。このレジストパターンをマスクとして、ＩＴＯエッチャント用いたウエットエッチングにより第一電極のパターン加工を行った。その後、レジスト剥離液（モノエタノールアミンとジエチレングリコールモノブチルエーテルの混合液）を用いて該レジストパターンを剥離した。剥離後の基板を水洗し、２００℃で３０分間加熱脱水して平坦化膜付き電極基板を得た。平坦化層の厚さ寸法変化は、剥離液処理前に対して加熱脱水後で１％未満であった。こうして得られた第一電極は、有機ＥＬ素子の陽極に相当する。
【０２３６】
次に、第一電極の端部を覆う形状の絶縁層８を形成した。絶縁層には、同じく感光性ポリイミドワニスを用いた。この絶縁層を設けることによって、第一電極とこの後の工程で形成する第二電極１０との間のショートを防止することができる。
【０２３７】
さらに、真空蒸着装置内で所望のパターンマスクを介して、正孔輸送層、有機発光層、電子輸送層を順次蒸着して白色有機ＥＬ発光層９Ｗを設けた。次いで、基板上方の全面にＡｌ／Ｍｇ（Ａｌ：反射電極）からなる第二電極１０を形成した。さらにＣＶＤ成膜によりＳｉＯＮ封止膜１１を形成した。得られた上記基板を蒸着機から取り出し、ポリイミド基板白色発光型有機ＥＬ素子（図２）を作製した。
【０２３８】
実施例３１
実施例３０において、ポリイミド樹脂膜を実施例７と同じ条件で作製したこと以外、同様にして白色発光型有機ＥＬ素子を作製した。
【０２３９】
実施例３２
実施例３０において、ポリイミド樹脂膜を実施例１０と同じ条件で作製したこと以外、同様にして白色発光型有機ＥＬ素子を作製した。
【０２４０】
実施例３３
実施例３０において、ポリイミド樹脂膜を実施例１１と同じ条件で作製したこと以外、同様にして白色発光型有機ＥＬ素子を作製した。
【０２４１】
実施例３４
実施例３０において、ポリイミド樹脂膜を実施例１２と同じ条件で作製したこと以外、同様にして白色発光型有機ＥＬ素子を作製した。
【０２４２】
実施例３５
実施例３０において、ポリイミド樹脂膜を実施例１３と同じ条件で作製したこと以外、同様にして白色発光型有機ＥＬ素子を作製した。
【０２４３】
実施例３６
実施例３０において、ポリイミド樹脂膜を実施例１４と同じ条件で作製したこと以外、同様にして白色発光型有機ＥＬ素子を作製した。
【０２４４】
実施例３７
実施例３０において、ポリイミド樹脂膜を実施例１５と同じ条件で作製したこと以外、同様にして白色発光型有機ＥＬ素子を作製した。
実施例３８
実施例３０において、ポリイミド樹脂膜を実施例１６と同じ条件で作製したこと以外、同様にして白色発光型有機ＥＬ素子を作製した。
【０２４５】
比較例８
実施例３０において、ポリイミド樹脂膜を比較例１と同じ条件で作製したこと以外、同様にして白色発光型有機ＥＬ素子を作製した。
【０２４６】
比較例９
実施例３０において、ポリイミド樹脂膜を比較例２と同じ条件で作製したこと以外、同様にして白色発光型有機ＥＬ素子を作製した。
【０２４７】
比較例１０
実施例３０において、ポリイミド樹脂膜を比較例３と同じ条件で作製したこと以外、同様にして白色発光型有機ＥＬ素子を作製した。
【０２４８】
各実施例、比較例の白色発光型有機ＥＬ素子について前述の方法で剥離評価を行った。結果を表４に示す。
【０２４９】
【表４】
2015227418.tif 000006
【０２５０】
実施例３０〜３８の組成においては欠け、歪み、はじきなどの問題は特になく、良好な有機ＥＬ素子を得ることができた。比較例９及び１０の組成においては、素子に欠落が見られた。これは、脱ガス量が実施例３０〜３８の組成に比べて増加しているため、発泡等により素子に欠落が出たことが考えられる。また、比較例８に関しては、剥離性が悪く、ガラス基板からの剥離が困難だったため、評価は不可能であった。    
【０２５１】
また、良好な結果となった実施例３０について、得られた白色発光型有機ＥＬ素子に駆動回路を介して電圧を印加したところ、良好な発光を示した。
【符号の説明】
【０２５２】
１  ガラス基板
２  第１のポリイミド膜
３  第２のポリイミド膜
４  ブラックマトリックス
５Ｒ  赤色画素
５Ｇ  緑色画素
５Ｂ  青色画素
６  平坦化層
７  第一電極
８  絶縁層
９Ｗ  白色有機ＥＬ発光層
１０  第二電極
１１  封止膜
１２  ＴＦＴ層
１３  ガスバリア層
【図１】
2015227418.tif 000007
【図２】
2015227418.tif 000008